(57)【要約】【課題】高い透明性と優れた紫外線遮断能を維持しながら、分散性および貯蔵安定性に優れると共に、化粧料に配合した場合に、肌に対する感触が向上した化粧料を与える化粧料用紫外線カット剤およびそれを用いた化粧料を提供すること。【解決手段】一次粒子径が１ｎｍ以上、１００ｎｍ以下である酸化亜鉛微粒子、酸化チタン微粒子、酸化セリウム微粒子、酸化ジルコニウム微粒子および酸化鉄微粒子よりなる群から選択される少なくとも１種の金属酸化物微粒子の表面を第１層としてシリカで被覆し、かつその外側を第２層としてポリマーで被覆してなるポリマー被覆金属酸化物微粒子を含有することを特徴とする化粧料用紫外線カット剤およびそれを用いた化粧料。【選択図】なし【特許請求の範囲】
【請求項１】
一次粒子径が１ｎｍ以上、１００ｎｍ以下である酸化亜鉛微粒子、酸化チタン微粒子、酸化セリウム微粒子、酸化ジルコニウム微粒子および酸化鉄微粒子よりなる群から選択される少なくとも１種の金属酸化物微粒子の表面を第１層としてシリカで被覆し、かつその外側を第２層としてポリマーで被覆してなるポリマー被覆金属酸化物微粒子を含有することを特徴とする化粧料用紫外線カット剤。
【請求項２】
前記ポリマー被覆金属酸化物微粒子が分散体および／または粉体の形態である請求項１記載の化粧料用紫外線カット剤。
【請求項３】
請求項１または２記載の化粧料用紫外線カット剤を含有することを特徴とする化粧料。
【請求項４】
親水性増粘剤または乳化安定剤としてカルボキシビニルポリマーが配合されている請求項３記載の化粧料。
【発明の詳細な説明】
【技術分野】
【０００１】
本発明は、化粧料用紫外線カット剤およびそれを用いた化粧料に関する。
【背景技術】
【０００２】
酸化亜鉛や酸化チタンは、紫外線遮断能に優れていることから、化粧料の紫外線カット剤として用いることが期待される。これらの金属酸化物は、屈折率が高くて隠蔽力が大きいので、肌上で不自然に白化しやすく、化粧料に適した透明性を確保しようとすると、粒子径が１００ｎｍ以下の微粒子で分散していることが必要となる。しかし、粒子径が小さくなると、表面積が増大するので、分散状態を維持することが困難になる。また、酸化亜鉛は両性酸化物であるので、酸性やアルカリ性の条件下では、水分に溶出し、例えば、肌にアレルギー症状を引き起すことがある。酸化チタンは強力な光触媒であるので、他の配合成分を劣化させることがある。さらに、一般に、金属酸化物は、有機化合物に比べて、肌に対する感触が劣るので、化粧料に配合することが好まれない傾向にある。
【０００３】
そこで、例えば、特許文献１〜３には、酸化亜鉛微粒子の表面をシリカなどで被覆することにより、紫外線遮断能を維持しながら、表面活性を抑制して、上記した問題点を解決しようとする試みがなされている。ところが、酸化亜鉛微粒子の表面を無機化合物で表面処理しただけでは、化粧料に配合した場合に、特に分散性や肌に対する感触の点で依然として満足できるものではない。
【０００４】
また、一般に、水性化粧料として、その剤型の安定性を高めるために、増粘剤として、側鎖にカルボキシル基を有する増粘性ポリマーが用いられている。側鎖にカルボキシル基を有する増粘性ポリマーとしては、例えば、カルボキシビニルポリマー、カルボキシメチルセルロース、カルボキシメチルデンプン、ポリアクリル酸ナトリウム、アルギン酸プロピレングリコールエステル、アルギン酸塩などが挙げられる。これらの増粘性ポリマーのうち、カルボキシビニルポリマーがよく用いられている。カルボキシビニルポリマーは、その特徴や利点として、低濃度で高い増粘安定性が得られること、天然高分子では得られない再現性が得られること、温度安定性が良好なこと、耐細菌性が良好なこと、広範囲のｐＨおよび粘度領域で使用可能なこと、肌に塗布した時の使用感が良好なことなどがあることから、化粧料に広く用いられている。
【０００５】
しかし、カルボキシビニルポリマーを用いた化粧料に酸化亜鉛微粒子や酸化チタン微粒子を配合した際には、増粘性の低下や微粒子の凝集が起こるという問題がある。この問題を解決するために、特許文献４には、微粒子表面をシリカやアルミナで処理する方法が提案されているが、得られたシリカ被覆微粒子やアルミナ被覆微粒子の性能は充分ではない。
【特許文献１】特開平３−１８３６２０号公報
【特許文献２】特開平１１−３０２０１５号公報
【特許文献３】特開２００１−５８８２１号公報
【特許文献４】再公表特許ＷＯ０１／０９３８１２
【発明の開示】
【発明が解決しようとする課題】
【０００６】
上述した状況の下、本発明が解決すべき課題は、高い透明性と優れた紫外線遮断能を維持しながら、分散性および貯蔵安定性に優れると共に、化粧料に配合した場合に、肌に対する感触が著しく向上した化粧料を与える化粧料用紫外線カット剤およびそれを用いた化粧料を提供することにある。
【課題を解決するための手段】
【０００７】
本発明者らは、種々検討の結果、化粧料用紫外線カット剤に、一次粒子径が１ｎｍ以上、１００ｎｍ以下である特定の金属酸化物微粒子の表面を第１層としてシリカで被覆し、かつその外側を第２層としてポリマーで被覆してなるポリマー被覆金属酸化物微粒子を配合すれば、上記課題が解決されることを見出して、本発明を完成した。
【０００８】
すなわち、本発明は、一次粒子径が１ｎｍ以上、１００ｎｍ以下である酸化亜鉛微粒子、酸化チタン微粒子、酸化セリウム微粒子、酸化ジルコニウム微粒子および酸化鉄微粒子よりなる群から選択される少なくとも１種の金属酸化物微粒子の表面を第１層としてシリカで被覆し、かつその外側を第２層としてポリマーで被覆してなるポリマー被覆金属酸化物微粒子を含有することを特徴とする化粧料用紫外線カット剤を提供する。
【０００９】
本発明の化粧料用紫外線カット剤において、前記ポリマー被覆金属酸化物微粒子は、例えば、分散体および／または粉体の形態である。
【００１０】
また、本発明は、前記化粧料用紫外線カット剤を用いたことを特徴とする化粧料を提供する。なお、前記化粧料は、好ましくは、親水性増粘剤または乳化安定剤としてカルボキシビニルポリマーが配合されている。ここで、「カルボキシビニルポリマー」とは、化粧料や化粧基剤の分野において「カルボマー」とも呼ばれる親水性増粘剤または乳化安定剤を意味し、ペンタエリスチルアリルエーテル、スクロースアリルエーテルまたはプロピレンアリルエーテルで架橋したアクリル系ポリマーである。
【発明の効果】
【００１１】
本発明によれば、特定のポリマー被覆金属酸化物微粒子の分散体および／または粉体を用いることにより、高い透明性と優れた紫外線遮断能を維持しながら、分散性および貯蔵安定性に優れると共に、化粧料に配合した場合に、肌に対する感触が著しく向上した化粧料を与える化粧料用紫外線カット剤、および、このように優れた化粧料が得られる。
【発明を実施するための最良の形態】
【００１２】
≪化粧料用紫外線カット剤≫
本発明の化粧料用紫外線カット剤は、一次粒子径が１ｎｍ以上、１００ｎｍ以下である酸化亜鉛微粒子、酸化チタン微粒子、酸化セリウム微粒子、酸化ジルコニウム微粒子および酸化鉄微粒子よりなる群から選択される少なくとも１種の金属酸化物微粒子の表面を第１層としてシリカで被覆し、かつその外側を第２層としてポリマーで被覆してなるポリマー被覆金属酸化物微粒子を含有することを特徴とする。ここで、「一次粒子径」とは、金属酸化物微粒子を構成する最小の粒子である一次粒子の粒子径を意味し、本発明では、下記の実施例に記載した画像解析法により求めた数平均粒子径である。
【００１３】
なお、本発明の化粧料用紫外線カット剤において、前記ポリマー被覆金属酸化物微粒子は、例えば、分散体および／または粉体である。
【００１４】
本発明の化粧料用紫外線カット剤において、金属酸化物微粒子の一次粒子径は、１ｎｍ以上、１００ｎｍ以下、好ましくは３ｎｍ以上、８０ｎｍ以下、より好ましくは５ｎｍ以上、５０ｎｍ以下である。金属酸化物微粒子の一次粒子径が１ｎｍ未満であると、凝集しやすく、取り扱いが困難になることがある。逆に、金属酸化物微粒子の一次粒子径が１００ｎｍを超えると、表面を第１層としてのシリカで被覆する際や、その外側を第２層としてポリマーで被覆する際に、均一に被覆できないことがある。
【００１５】
ポリマー被覆金属酸化物微粒子において、第１層であるシリカ層の厚さは、好ましくは１ｎｍ以上、１００ｎｍ以下、より好ましくは２ｎｍ以上、６０ｎｍ以下、さらに好ましくは３ｎｍ以上、４０ｎｍ以下である。シリカ層の厚さが１ｎｍ未満であると、金属酸化物微粒子がシリカで充分に被覆されないことがある。逆に、シリカ層の厚さが１００ｎｍを超えると、化粧料を肌に塗布した際の透明感が低下することがある。なお、シリカ層の厚さとは、金属酸化物微粒子の表面に第１層として形成されたシリカ層の最も厚い部分の厚さを意味し、電子顕微鏡を用いた画像解析法で求めた値である。
【００１６】
ポリマー被覆金属酸化物微粒子において、第２層であるポリマー層の厚さは、好ましくは１ｎｍ以上、１００ｎｍ以下、より好ましくは２ｎｍ以上、８０ｎｍ以下、さらに好ましくは３ｎｍ以上、６０ｎｍ以下である。ポリマー層の厚さが１ｎｍ未満であると、微粒子の分散性および貯蔵安定性が向上しないことがある。逆に、ポリマー層の厚さが１００ｎｍを超えると、紫外線遮断能が不充分となり、紫外線を有効に遮断できないことや、化粧料を肌に塗布した際の透明感が低下することがある。なお、ポリマー層の厚さとは、シリカ被覆金属酸化物微粒子の外側に第２層として形成されたポリマー層の最も厚い部分の厚さを意味し、電子顕微鏡を用いた画像解析法で求めた値である。
【００１７】
ポリマー被覆金属酸化物微粒子の数平均粒子径は、好ましくは５ｎｍ以上、５００ｎｍ以下、より好ましくは１０ｎｍ以上、３００ｎｍ以下、さらに好ましくは２０ｎｍ以上、２００ｎｍ以下である。ポリマー被覆金属酸化物微粒子の数平均粒子径が５ｎｍ未満であると、凝集しやすく、取り扱いが困難になることがある。逆に、ポリマー被覆金属酸化物微粒子の数平均粒子径が５００ｎｍを超えると、化粧料を肌に塗布した際の透明感が低下することがある。
【００１８】
なお、本発明において、ポリマー被覆金属酸化物微粒子の数平均粒子径は、下記の実施例に記載する方法で測定した値であるが、「一次粒子径」とは、特に断らない限り、金属酸化物微粒子の場合と同様に定義される意味を有する。ただし、本発明のポリマー被覆金属酸化物微粒子には、シリカ被覆金属酸化物微粒子の一次粒子（すなわち、単一粒子）がポリマーで被覆されている場合と、シリカ被覆金属酸化物微粒子の二次粒子（すなわち、２個以上の単一粒子が凝集した集団）がポリマーで被覆されている場合とがあるが、いずれのポリマー被覆金属酸化物微粒子も一次粒子である。また、本発明のシリカ被覆金属酸化物微粒子には、金属酸化物微粒子の一次粒子（すなわち、単一粒子）がシリカで被覆されている場合と、金属酸化物微粒子の二次粒子（すなわち、２個以上の単一粒子が凝集した集団）がシリカで被覆されている場合とがあるが、いずれのシリカ被覆金属酸化物微粒子も一次粒子である。
【００１９】
本発明の化粧料用紫外線カット剤は、ポリマー被覆金属酸化物微粒子を含有するが、いずれの場合も、固形分としてのポリマー被覆金属酸化物微粒子の配合量は、化粧料用紫外線カット剤の全質量に対して、好ましくは１質量％以上、５０質量％以下、より好ましくは３質量％以上、４５質量％以下、さらに好ましくは５質量％以上、４０質量％以下である。ポリマー被覆金属酸化物微粒子の配合量が１質量％未満であると、紫外線遮断能が不充分となり、紫外線を有効に遮断できないことがある。逆に、ポリマー被覆金属酸化物微粒子の配合量が５０質量％を超えると、ポリマー被覆金属酸化物微粒子が凝集して高次構造を形成するので、分散性および貯蔵安定性が低下することがある。
【００２０】
ポリマー被覆金属酸化物微粒子が分散体の形態である場合、分散体におけるポリマー被覆金属酸化物微粒子の含有量は、分散体の全質量に対して、好ましくは１質量％以上、８０質量％以下、より好ましくは５質量％以上、７０質量％以下、さらに好ましくは１０質量％以上、６０質量％以下である。ポリマー被覆金属酸化物微粒子の含有量が１質量％未満であると、必要以上に分散媒を用いることになり、製造コストが上昇することがある。逆に、ポリマー被覆金属酸化物微粒子の含有量が８０質量％を超えると、ポリマー被覆金属酸化物微粒子が凝集して高次構造を形成するので、分散性および貯蔵安定性が低下することがある。
【００２１】
ポリマー被覆金属酸化物微粒子が分散体の形態である場合、分散媒としては、例えば、水；エタノール、イソプロパノールなどの低級アルコール類；エチレングリコール、プロピレングリコール、ブチレングリコール、ポリエチレングリコール（平均分子量２００〜２０００）などのグリコール類；ポリオキシエチレンメチルグルコシド、グリセリン、ジグリセリンなどの多価アルコール類；メチルポリシロキサン、オクタメチルトリシロキサン、デカメチルテトラシロキサンなどのジメチルシリコン類；デカメチルシクロペンタシロキサン、オクタメチルシクロテトラシロキサンなどの環状ジメチルシリコン類；メチルフェニルポリシロキサンなどのメチルフェニルシリコン類；などが用いられる。これらの分散媒は、単独で用いても２種以上を併用してもよい。
【００２２】
本発明の化粧料用紫外線カット剤には、ポリマー被覆金属酸化物微粒子以外にも、通常の化粧料に用いられる様々な化粧基剤を、紫外線遮断能などの機能を損なわない範囲で配合することができる。このような化粧基剤としては、例えば、増粘剤、乳化安定剤、界面活性剤、ｐＨ調節剤、防腐剤、酸化防止剤、有機系紫外線吸収剤などが挙げられる。
【００２３】
本発明の化粧料用紫外線カット剤の形態は、配合する化粧料の種類に応じて適宜選択すればよく、特に限定されるものではないが、例えば、水分散体、水中油型（Ｏ／Ｗ型）分散体、油中水型（Ｗ／Ｏ型）分散体、多相型（Ｗ／Ｏ／Ｗ型またはＯ／Ｗ／Ｏ型）分散体などが挙げられる。
【００２４】
一般に、水分散体、水中油型（Ｏ／Ｗ型）や多相型（Ｗ／Ｏ／Ｗ型）の分散体の場合、例えば、シリカ被覆酸化チタン微粒子やシリカ被覆酸化亜鉛微粒子は、表面が第１層としてシリカで被覆されているので、アルカリ性であれば、安定に分散しているが、化粧料や化粧基剤に必要とされる弱酸性になると、例えば、ｐＨ調節剤を配合すると、分散性が低下し、凝集して沈降することがある。また、シリカ被覆酸化亜鉛微粒子は、ｐＨが中性からアルカリ性側や酸性側に傾くと、両性金属酸化物である酸化亜鉛の溶出が起こることがある。しかし、これらのシリカ被覆金属酸化物微粒子の外側を第２層としてポリマーで被覆すれば、弱酸性でも安定に分散するようになり、酸化亜鉛の溶出も起こりにくい。
【００２５】
他方、油中水型（Ｗ／Ｏ型）や多相型（Ｏ／Ｗ／Ｏ型）の分散体の場合、シリカ被覆金属酸化物微粒子は、分散性が劣り、容易に凝集して沈降することがある。また、シリカ被覆酸化亜鉛微粒子は、例えば、保湿剤を配合すると、水分を吸着するので、両性金属酸化物である酸化亜鉛の溶出が起こることがある。しかし、これらのシリカ被覆金属酸化物微粒子の外側をポリマーで被覆すれば、安定に分散するようになり、酸化亜鉛の溶出も起こりにくい。
【００２６】
さらに、親水性増粘剤として、カルボキシビニルポリマーを配合すると、シリカ被覆金属酸化物微粒子との相性が悪く、化粧料用紫外線カット剤を化粧料に配合して肌に塗布した場合の感触に劣ることがある。しかし、これらのシリカ被覆金属酸化物微粒子の外側をポリマーで被覆すれば、このような親水性増粘剤との相性が良くなり、化粧料用紫外線カット剤を化粧料に配合して肌に塗布した場合の感触が向上する。
【００２７】
本発明の化粧料用紫外線カット剤は、特定のポリマー被覆金属酸化物微粒子を含有するので、高い透明性と優れた紫外線遮断能を維持しながら、分散性および貯蔵安定性に優れると共に、化粧料に配合した場合に、肌に対する感触が著しく向上した化粧料を与える。
【００２８】
＜ポリマー被覆金属酸化物微粒子＞
ポリマー被覆金属酸化物微粒子は、酸化亜鉛微粒子、酸化チタン微粒子、酸化セリウム微粒子、酸化ジルコニウム微粒子および酸化鉄微粒子よりなる群から選択される少なくとも１種の金属酸化物微粒子の表面を第１層としてシリカで被覆し、かつその外側を第２層としてポリマーで被覆してなるものである。このようなポリマー被覆金属酸化物微粒子は、水性媒体中、シリカ被覆金属酸化物微粒子、好ましくはカップリング剤で処理したシリカ被覆金属酸化物微粒子の存在下で、重合性モノマーを乳化重合することにより、水分散体の形態で製造することができる。また、水分散体からポリマー被覆金属酸化物微粒子を分離して乾燥させれば、ポリマー被覆金属酸化物微粒子を粉体の形態で製造することができる。さらに、粉体の形態であるポリマー被覆金属酸化物微粒子を水以外の分散媒に再分散させることにより、あるいは、水分散体の分散媒を水から水以外の分散媒に置換することにより、ポリマー被覆金属酸化物微粒子を水以外の分散媒に分散した分散体の形態で製造することができる。
【００２９】
上記のような金属酸化物微粒子は、市販品を利用することができる。また、シリカ被覆金属酸化物微粒子は、従来公知の方法により、自ら調製してもよいし、市販品を利用してもよい。シリカ被覆金属酸化物微粒子は、例えば、特開平１１−３０２０１５号公報に記載された方法を用いて調製することも可能であるが、最も好ましい調製法を以下に示す。
【００３０】
本発明のシリカ被覆金属酸化物微粒子は、酸化チタン微粒子、酸化亜鉛微粒子、酸化鉄微粒子、酸化セリウム微粒子、酸化ジルコニウム微粒子のいずれか１つもしくは２つ以上の複合物からなる基材の表面に、第１の層として、上記基材に対してＳｉＯ２換算で０．５〜１０質量％の含水シリカ層を形成し、乾燥工程を経ずに、第２の層として、上記基材に対してＳｉＯ２換算で５〜３９．５質量％の含水シリカ層を形成する工程を経由して、基材の表面を該基材に対して１５〜４０質量％のシリカで被覆することによって製造されるが、これを詳細に説明すると、以下のステップ１〜ステップ７に示す通りである。
【００３１】
なお、下記の説明はシリカ被覆酸化チタン微粒子について行うが、シリカ被覆酸化亜鉛微粒子、シリカ被覆酸化鉄微粒子、シリカ被覆酸化セリウム微粒子、シリカ被覆酸化ジルコニウム微粒子も一部を除きシリカ被覆酸化チタン微粒子とほぼ同様に製造することができる。また、このステップ１〜ステップ７で説明する使用薬剤や製造条件は、単なる一例を示すものであり、本発明はそれらに限定されるものではなく、後記に上位概念で示す薬剤を用い得るし、また、範囲で示す条件を採用し得る。
【００３２】
さらに、シリカ被覆酸化チタン微粒子の製造にあたって説明した好ましい条件なども、ほぼ、そのまま、シリカ被覆酸化亜鉛微粒子、シリカ被覆酸化鉄微粒子、シリカ被覆酸化セリウム微粒子、シリカ被覆酸化ジルコニウム微粒子を製造するにあたって、好ましい条件などとして採用することができる。
【００３３】
ステップ１
酸化チタン微粒子の強塩酸系チタニアゾルを準備する。この時の酸化チタン微粒子の濃度は１００ｇ／Ｌであり、この強塩酸系チタニアゾル中の酸化チタン微粒子は、すでに１０〜１５ｎｍの平均一次粒子径を有し、高度な分散系になっている。
【００３４】
ステップ２
上記ステップ１の酸化チタン微粒子の強酸系チタニアゾルにケイ酸ソーダ水溶液（ＳｉＯ２として２００ｇ／Ｌ）を添加（この際、添加時間は特に限定されず、早くても遅くてもよい）して、酸化チタン微粒子の表面に含水シリカ層を形成する。この際、温度やｐＨのコントロールは特に必要とせず、自然にまかせた温度、ｐＨで実施できる。この含水シリカ層の量は基材（コア）の酸化チタン微粒子に対してＳｉＯ２換算で３質量％である（すなわち、酸化チタン微粒子１００質量部に対してＳｉＯ２換算で３質量部である）。この際、形成される含水シリカ層の量が基材の酸化チタン微粒子に対して１０質量％を超えると、後の工程での濾過時に濾過漏れ、あるいは濾過速度の低下といったトラブルを引き起こす。このステップ２での含水シリカ層形成の目的は、次のテトラメトキシシランのオリゴマーによる酸化チタン微粒子の粒子表面への含水シリカ層の形成を効率よく行わせるための、いわば「よび水」の役割を果たすものである。また、ｐＨをアルカリ側にしてしまうと、粒子表面が強くマイナスに帯電して、非常に強い分散系になってしまって、上記と同様に、後の工程での濾過時に濾過漏れ、あるいは濾過速度の低下が生じる。
【００３５】
ステップ３
上記ステップ２での含水シリカ層の形成後、濾過、水洗する。この濾過によって得られた含水シリカ被覆酸化チタン微粒子の濾過ケーキは約４０〜６０質量％の固形分となっている。この濾過ケーキは乾燥せず、そのまま次の工程に回す。このように乾燥を行わないのは、乾燥すると、微粒子の凝集が進むからである。本発明においては、この工程に限らず、終始、酸化チタン微粒子の凝集体の生成をできるかぎり避けつつ、シリカによる被覆を行うことを基本理念としている。
【００３６】
ステップ４
上記濾過ケーキとイソプロピルアルコールとを高速分散機（ディスパー）により混合攪拌する。さらに水とアンモニア水（濃度２５質量％）とを添加し、さらに攪拌する。この混合スラリーをダイノーミルにて強分散する。
【００３７】
ステップ５
上記スラリーをディスパーで攪拌しながら、これに平均重合度が４〜８のテトラメトキシシランのオリゴマーとイソプロピルアルコールとの混合液を、徐々に添加する。添加時間は６時間以上に設定する。
【００３８】
ステップ６
添加終了後、スラリーをニーダータンクに移し、加熱、減圧により、水とイソプロピルアルコールとを留去する。さらに、１５０℃まで温度を上げて、キュアリング（熟成）を行う。これらの操作を経ることにより、酸化チタン微粒子の表面に形成されていた含水シリカ層はシリカ層に変わる。
【００３９】
ステップ７
上記キュアリングを経て得られた粉体をジェットオーマイザーにより粉砕して、シリカ被覆酸化チタン微粒子を粉末状で得る。
【００４０】
本発明のシリカ被覆金属酸化物微粒子は、上記ステップ１〜ステップ７で例示した工程を経由して製造される。得られた粉末３５０ｇと脱イオン水６５０ｇの割合で配合し、容器に入れ、高速分散機を用い、３，０００ｒｐｍで５分間分散した水分散液は、液温２５℃、Ｂ型粘度計を用いて回転速度６ｒｐｍで粘度を測定した際に、粘度が２００ｍＰａ・ｓ以下という特性を有するようになる。
【００４１】
前記ステップ１では、１００ｇ／Ｌを例示したが、本発明においては、それに限定されることなく、５０〜３００ｇ／Ｌの範囲で好適に実施できる。また、ステップ１において用いた酸化チタン微粒子の強塩酸系チタニアゾルの代わりに、酸化亜鉛微粒子、酸化鉄微粒子、酸化セリウム微粒子、酸化ジルコニウム微粒子のいずれかを水に分散させたスラリーを用いることで、所望のシリカ被覆金属酸化物微粒子を得ることができる。また、シリカ被覆酸化亜鉛微粒子を得るためには、ステップ２のケイ酸ソーダ水溶液を添加する際に、温度、添加速度は自然に任せる形でよいが、ｐＨは中性領域（ｐＨ７〜８）に保ち、酸化亜鉛自体が溶解するのを防ぐ必要がある。その後は前記シリカ被覆酸化チタン微粒子の製造について説明したステップ３以降と同様の工程を経由することにより、シリカ被覆酸化亜鉛微粒子を得ることができる。
【００４２】
このように、シリカ被覆酸化亜鉛微粒子は、その出発物質として酸化亜鉛微粒子を用いることやケイ酸アルカリ塩水溶液添加時のｐＨを中性領域に保つ必要があることなど、シリカ被覆酸化チタン微粒子の製造時とは異なる条件を採用するが、それ以外はシリカ被覆酸化チタン微粒子の製造時の条件とほぼ同様の条件を採用することができる。
【００４３】
また、基材となる金属酸化物微粒子の表面に第１の層として形成する含水シリカ層は、ＳｉＯ２換算で金属酸化物微粒子に対して０．５〜１０質量％にすることが必要であり、３〜７質量％が好ましい。これは、含水シリカ層の量が基材の金属酸化物微粒子に対して０．５質量％より少ない場合は、次のテトラメトキシシランのオリゴマーによる粒子表面への含水シリカ層の形成を効率よく行わせるための「よび水」としての効果が小さいからであり、また、１０質量％より多い場合は、前記のように、後の工程での濾過時に濾過漏れや濾過速度の低下が生じるからである。
【００４４】
上記ケイ酸層の形成にあたっては、水系で行い、ケイ酸アルカリ金属塩を用いるが、これは、金属酸化物微粒子が比較的水に分散させやすいこと、ケイ酸アルカリ金属塩の水溶液が入手しやすいという理由によるものであって、このケイ酸アルカリ金属塩としては、例えば、ケイ酸ソーダ（ケイ酸ナトリウム）、ケイ酸カリウムなどが好適に用いられる。
【００４５】
上記ケイ酸アルカリ金属塩は、金属酸化物微粒子への添加にあたって、水溶液の形態で用いられるが、その際の濃度としては、ＳｉＯ２換算で１００ｇ／Ｌ〜３００ｇ／Ｌが好ましい。なお、「Ｌ」は「リットル」を示し、以下においても、「リットル」を「Ｌ」で表す。
【００４６】
このケイ酸アルカリ金属塩水溶液の金属酸化物微粒子への添加にあたって、その添加時間、添加時の金属酸化物微粒子の温度、ｐＨなどは、特に限定されるものではないが、通常、添加時間は５分〜１０分が好ましく、温度は３０℃〜６０℃が好ましく、ｐＨは０．５〜４が好ましい。
【００４７】
次に、金属酸化物微粒子の表面に、第２の層として、含水シリカ層を形成するが、この第２の層の形成にあたっては、上記ステップ４に例示するように、ステップ３で得られたケーキにＩＰＡなどの低級アルコールと水を加える。このように第２の層の形成を低級アルコールと水が存在する系で行うのは、次のステップ５で投入されるテトラアルコキシシランのオリゴマーが充分に混合されるためには親和性の高いＩＰＡなどの低級アルコールが必要であり、また、水はテトラアルコキシシランの加水分解を効率的に行うのに必要であるという理由によるものである。上記低級アルコールとしては、ステップ４で例示したイソプロピルアルコール以外にも、メタノール（メチルアルコール）、エタノール（エチルアルコ−ル）、ブタノール（ブチルアルコール）、ベンジルアルコールなどが好適に用いられ、この低級アルコールと水（ただし、酸化チタン微粒子のケーキに含まれている水も含む）との割合としては、３：２〜７：２（質量比）が好ましい。そして、ステップ３で添加したアンモニア水は、テトラアルコキシシランの加水分解を促進するためのものであるが、これは必ずしも必要としない。
【００４８】
この第２の層の形成にあたっては、ステップ５で示した平均重合度４〜８のテトラメトキシシランのオリゴマーが用いられるが、これは、水分散性の優れたシリカ被覆金属酸化物微粒子を得るために上記テトラメトキシシランのオリゴマーが必要であるという理由によるものであり、上記テトラメトキシシランのオリゴマーの平均重合度が４より小さい場合も、また、平均重合度が８より大きい場合も、いずれも水分散性の優れたシリカ被覆金属酸化物微粒子が得られない。そして、このテトラメトキシシランのオリゴマーの平均重合度は、ゲル浸透クロマトグラフィ（ＧＰＣ）測定により得られた重量平均分子量を基に、単量体（本件の場合はテトラメトキシシラン）の分子量の何倍となっているかを、オリゴマーが直鎖体であると仮定して求めた計算値によるものである。
【００４９】
上記テトラメトキシシランのオリゴマーは、反応系への添加にあたって、ステップ５で例示したように、イソプロピルアルコールなどの低級アルコールとの混合液にされるが、この低級アルコールとしては、例示したイソプロピルアルコール以外にも、メタノール、エタノール、ブタノール、ベンジルアルコールなどが好適に用いられ、この低級アルコールとの混合液中において、上記テトラメトキシシランのオリゴマーは、３００ｇ／Ｌ〜７００ｇ／Ｌ程度の濃度にしておくことが好ましい。
【００５０】
このテトラメトキシシランのオリゴマーによる含水シリカ層の形成は、テトラメトキシシランのオリゴマーを緩やかな条件下で反応させることによって行うことが好ましく、具体的には、テトラメトキシシランのオリゴマーと低級アルコールとの混合液を反応系に添加しつつ反応させていくことが好ましく、そのような観点から、テトラメトキシシランのオリゴマーと低級アルコールとの混合液の反応系への添加時間は、特に限定されるものではないが、通常、４時間〜８時間程度が好ましい。このテトラメトキシシランのオリゴマーと低級アルコールとの混合液の添加に基づき、第２の層としての含水シリカ層が形成され、その後の加熱、減圧、キュアリングにより、第２の層としての含水シリカ層や第１の層として形成されていた含水シリカ層がシリカ層に変化する。この第２の層として形成される含水シリカ層は、ＳｉＯ２換算で基材の金属酸化物微粒子に対して５〜３９．５質量％（すなわち、金属酸化物微粒子１００質量部に対してＳｉＯ２換算で５〜３９．５質量部）であることが必要である。これは、この第２の含水シリカ層が基材の金属酸化物微粒子に対して５質量％未満であると、金属酸化物微粒子の表面を被覆するシリカ量が少なくなって、水分散性をはじめとする諸特性が悪くなり、ポリマー被覆時の重合安定性を低下させてしまうという理由によるものである。また、３９．５質量％を超えると、そのような含水シリカ量の増加に伴う効果の増加が見られず、不経済である上に、濾過性を低下させるという理由によるものである。
【００５１】
ステップ６で示すようなキュアリングは、減圧、加熱のみでは留去しきれなかった水やイソプロピルアルコールなどの低級アルコールを完全に取り除くために行うものである。この際の温度は、例示した１５０℃に限定されることはない。また、得られた粉体は、通常、粉砕して、シリカ被覆酸化チタン微粒子を粉末状にする。
【００５２】
このように得られたシリカ被覆金属酸化物微粒子はいずれも、シリカ被覆酸化チタン微粒子の場合と同様に、前記特定の粘度表示で２００ｍＰａ・ｓ以下の水分散性を有しており、この後のポリマー被覆工程で好適に用いることができる。
【００５３】
金属酸化物微粒子の形状としては、特に限定されるものではないが、例えば、球状、楕円体状、多角体状などの粒状；鱗片状、（六角）板状などの薄片状；針状、柱状、棒状、筒状；などが挙げられる。これらの形状は、単独で存在していても２種以上が混在していてもよい。これらの形状のうち、球状、楕円体状、多角体状などの粒状が好適である。
【００５４】
金属酸化物微粒子の数平均粒子径は、通常１ｎｍ以上、１００ｎｍ以下、好ましくは５ｎｍ以上、８０ｎｍ以下、より好ましくは８ｎｍ以上、６０ｎｍ以下、さらに好ましくは１０ｎｍ以上、５０ｎｍ以下である。金属酸化物微粒子の数平均粒子径が１ｎｍ未満であると、金属酸化物微粒子が凝集して高次構造を形成するので、所定の数平均粒子径を有するポリマー被覆金属酸化物微粒子を得るのが困難になることがある。逆に、金属酸化物微粒子の数平均粒子径が１００ｎｍを超えると、ポリマー被覆金属酸化物微粒子の数平均粒子径が大きくなり、化粧料を肌に塗布した際の透明感が低下することがある。
【００５５】
なお、本発明において、金属酸化物微粒子の数平均粒子径は、下記の実施例に記載する方法で測定した値であるが、「一次粒子径」とは、特に断らない限り、一次粒子の最短部の粒子径を意味し、「最短部の粒子径」とは、一次粒子の中心を通る最短の長さを意味する。例えば、金属酸化物微粒子の形状が球状であれば、球の直径を意味し、形状が楕円体状であれば、短径および長径のうち、短径を意味し、形状が多角体状であれば、一次粒子の中心を通る最短の長さを意味し、形状が鱗片状、（六角）板状などの薄片状であれば、板面方向に垂直な方向（すなわち、厚さ方向）において、一次粒子の中心を通る最短の長さ（＝厚さ）を意味し、形状が針状、柱状、棒状、筒状などであれば、長さ方向に対して垂直方向に測定される一次粒子の中心を通る最短の長さを意味する。
【００５６】
ポリマー被覆金属酸化物微粒子は、金属酸化物微粒子の表面が第１層としてシリカで被覆され、かつその外側が第２層としてポリマーで被覆されている。ここで、「ポリマーで被覆されている」とは、シリカ被覆金属酸化物微粒子の表面全体がポリマーで切れ目なく覆われていることを意味する。なお、以下、シリカ被覆金属酸化物微粒子の表面を被覆するポリマーを「被覆ポリマー」ということがある。被覆ポリマーとしては、下記の製造方法に関する説明で述べるように、水性媒体中、シリカ被覆金属酸化物微粒子、好ましくはカップリング剤で処理したシリカ被覆金属酸化物微粒子の存在下で、重合性モノマーを乳化重合することにより、シリカ被覆金属酸化物微粒子の表面をポリマーで被覆することができるものである限り、特に限定されるものではないが、例えば、（メタ）アクリル系ポリマー、スチレン系ポリマー、酢酸ビニル系ポリマー、塩化ビニル系ポリマー、塩化ビニリデン系ポリマー、これらの共重合体などが挙げられる。これらのポリマーは、単独で用いても２種以上を併用してもよい。これらのポリマーのうち、上記のような重合反応が容易に行えることから、（メタ）アクリル系ポリマー、スチレン系ポリマー、これらの共重合体が好適である。
【００５７】
ポリマー被覆金属酸化物微粒子は、単一のポリマーで被覆されていても２種以上のポリマーで被覆されていてもよく、また、被覆ポリマーが同じ１種類の微粒子から構成されていても被覆ポリマーが異なる２種類以上の微粒子から構成されていてもよい。
【００５８】
乳化重合に先立ってカップリング剤で処理したシリカ被覆金属酸化物微粒子を用いる場合には、得られたポリマー被覆金属酸化物微粒子において、被覆ポリマーは、カップリング剤を介して、シリカ被覆金属酸化物微粒子の表面に化学結合している。ここで、「化学結合」とは、主として共有結合を意味するが、例えば、異なる原子間の共有結合は多少ともイオン結合の性格を帯びることがあるので、本発明でいう「化学結合」は、共有結合とイオン結合とが共鳴している場合を包含する。しかし、本発明でいう「化学結合」は、例えば、静電引力、分散力、水素結合、電荷移動力などの分子間に働く弱い結合は包含しない。また、「カップリング剤を介して・・・化学結合している」とは、シリカ被覆金属酸化物微粒子の表面に存在する水酸基とカップリング剤とが化学結合し、前記カップリング剤と被覆ポリマーとが化学結合していることを意味する。
【００５９】
乳化重合に先立ってカップリング剤で処理したシリカ被覆金属酸化物微粒子を用いる場合には、ポリマー被覆金属酸化物微粒子は、被覆ポリマーがカップリング剤を介してシリカ被覆金属酸化物微粒子の表面に化学結合しているので、シリカ被覆金属酸化物微粒子と被覆ポリマーとが強固に接合されており、シリカ被覆金属酸化物微粒子と被覆ポリマーとの間に水分などが侵入することがなく、優れた耐水性を発揮する。それゆえ、例えば、シリカ被覆酸化亜鉛微粒子を用いた場合には、酸化亜鉛の溶出が起こりにくい。
【００６０】
ポリマー被覆金属酸化物微粒子の製造に用いるシリカ被覆金属酸化物微粒子は、上記したように、従来公知の方法により、自ら調製してもよいし、市販品を利用してもよい。
【００６１】
＜ポリマー被覆金属酸化物微粒子水分散体の製造＞
ポリマー被覆金属酸化物微粒子水分散体は、シリカ被覆金属酸化物微粒子の存在下で、重合性モノマーおよびラジカル開始剤を用いた乳化重合を行うことにより、製造することができる。
【００６２】
なお、前記シリカ被覆金属酸化物微粒子は、好ましくは、乳化重合に先立ってカップリング剤で処理されている。シリカ被覆金属酸化物微粒子をカップリング剤で処理することにより、シリカ被覆金属酸化物微粒子の表面に存在する水酸基とカップリング剤とを反応させて、前記シリカ被覆金属酸化物微粒子の表面に化学結合を介して官能基を導入することができる。シリカ被覆金属酸化物微粒子の表面に官能基を導入した後、前記官能基と反応しうる反応性基を有する重合性モノマーを反応させて、シリカ被覆金属酸化物微粒子の表面において前記重合性モノマーからポリマーを合成することにより、前記シリカ被覆金属酸化物微粒子の表面を前記ポリマーで切れ目なく被覆することができる。
【００６３】
カップリング剤としては、シリカ被覆金属酸化物微粒子の表面に存在する水酸基と反応する反応性部位と、反応性基を有する重合性モノマーの前記反応性基と反応する官能基とを有する化合物である限り、特に限定されるものではないが、例えば、様々な官能基を有するシランカップリング剤やチタネート系カップリング剤が挙げられる。シランカップリング剤を用いた場合には、シリカ被覆金属酸化物微粒子の表面に存在する水酸基と反応して、−Ｏ−Ｓｉ−結合を介して、前記シリカ被覆金属酸化物微粒子の表面に様々な官能基が導入される。また、チタネート系カップリング剤を用いた場合には、−Ｏ−Ｔｉ−結合を介して、前記シリカ被覆金属酸化物微粒子の表面に様々な官能基が導入される。カップリング剤としては、様々な官能基を有するものが市販されており、入手し易いことから、シランカップリング剤が好適である。カップリング剤が有する官能基としては、例えば、ビニル基、（メタ）アクリロイル基、エポキシ基、アミノ基、イソシアネート基、メルカプト基などが挙げられる。
【００６４】
シランカップリング剤としては、例えば、ビニル基、（メタ）アクリロイル基、エポキシ基、アミノ基、イソシアネート基、メルカプト基などを含有するシランカップリング剤であれば、特に限定されるものではないが、例えば、ビニルトリメトキシシラン、ビニルメチルジメトキシシラン、ビニルトリクロロシラン、ビニルジメチルクロロシランなどのビニル基含有シランカップリング剤；γ−（メタ）アクリロキシプロピルトリメトキシシラン、γ−（メタ）アクリロキシプロピルトリエトキシシラン、γ−（メタ）アクリロキシプロピルメチルジメトキシシラン、γ−（メタ）アクリロキシプロピルメチルジエトキシシラン、Ｎ−β−（Ｎ−ビニルベンジルアミノエチル）−γ−アミノプロピルトリメトキシシランなどの（メタ）アクリロイル基含有シランカップリング剤；β−（３，４−エポキシシクロヘキシル）エチルトリメトキシシラン、β−（３，４−エポキシシクロヘキシル）エチルトリエトキシシラン、β−（３，４−エポキシシクロヘキシル）エチルトリイソプロポキシシラン、β−（３，４−エポキシシクロヘキシル）エチルメチルジメトキシシラン、β−（３，４−エポキシシクロヘキシル）エチルメチルジエトキシシラン、γ−グリシドキシプロピルトリメトキシシラン、γ−グリシドキシプロピルトリエトキシシラン、γ−グリシドキシプロピルトリイソプロポキシシラン、γ−グリシドキシプロピルメチルジメトキシシラン、γ−グリシドキシプロピルメチルジエトキシシランなどのエポキシ基含有シランカップリング剤；γ−アミノプロピルトリメトキシシラン、γ−アミノプロピルトリエトキシシラン、γ−アミノプロピルメチルジメトキシシラン、γ−アミノプロピルメチルジエトキシシラン、Ｎ−（β−アミノエチル）−γ−アミノプロピルトリメトキシシラン、Ｎ−（β−アミノエチル）−γ−アミノプロピルトリエトキシシラン、Ｎ−（β−アミノエチル）−γ−アミノプロピルメチルジメトキシシラン、Ｎ−（β−アミノエチル）−γ−アミノプロピルメチルジエトキシシラン、Ｎ−フェニル−γ−アミノプロピルトリメトキシシラン、Ｎ−フェニル−γ−アミノプロピルトリエトキシシランなどのアミノ基含有シランカップリング剤；γ−イソシアノプロピルトリメトキシシラン、γ−イソシアノプロピルトリエトキシシラン、γ−イソシアノプロピルメチルジメトキシシラン、γ−イソシアノプロピルメチルジエトキシシランなどのイソシアネート基含有シランカップリング剤；γ−メルカプトプロピルトリメトキシシランなどのメルカプト基含有シランカップリング剤が挙げられる。これらのシランカップリング剤は、単独で用いても２種以上を併用してもよい。これらのシランカップリング剤のうち、シリカ被覆金属酸化物微粒子の表面からポリマー合成を効率よく行えることから、ビニル基含有シランカップリング剤、（メタ）アクリロイル基含有シランカップリング剤が好適である。
【００６５】
シリカ被覆金属酸化物微粒子をカップリング剤で処理するには、例えば、水性媒体中で、シリカ被覆金属酸化物微粒子とカップリング剤とを混合して攪拌すればよい。その際、シリカ被覆金属酸化物微粒子とカップリング剤との反応を促進させるために、必要に応じて、好ましくは３０℃以上、１００℃以下、よりこのましくは４０℃以上、８０℃以下の温度に加温または加熱することができる。カップリング剤の使用量は、シリカ被覆金属酸化物微粒子に対して、好ましくは０．０５質量％以上、２０質量％以下、より好ましくは０．１質量％以上、１５質量％以下、さらに好ましくは０．５質量％以上、１０質量％以下である。カップリング剤の使用量が０．０５質量％未満であると、シリカ被覆金属酸化物微粒子の表面をポリマーで充分に被覆できないことがある。逆に、カップリング剤の使用量が２０質量％を超えると、反応液の粘度が上昇したり、反応液がゲル化を起こしたりすることがある。
【００６６】
シリカ被覆金属酸化物微粒子をカップリング剤で処理する際に用いる水性媒体は、下記で説明する重合反応に用いる水性媒体と同様であるが、重合反応に用いる水性媒体と同一であっても異なっていてもよい。
【００６７】
シリカ被覆金属酸化物微粒子をカップリング剤で処理する際には、水性媒体中にシリカ被覆金属酸化物微粒子を分散させることが好ましいので、必要に応じて、分散安定剤を用いることができる。分散安定剤としては、例えば、従来公知の界面活性剤や、ポバールなどの高分子分散安定剤などが挙げられる。これらの分散安定剤は、単独で用いても２種以上を併用してもよい。分散安定剤の使用量は、水性媒体に対して、好ましくは０質量％以上、５質量％以下、より好ましくは０質量％以上、４質量％以下、さらに好ましくは０質量％以上、３質量％以下である。分散安定剤の使用量が５質量％を超えると、シリカ被覆金属酸化物微粒子をカップリング剤で効率よく処理できないことがある。
【００６８】
重合性反応基を有するカップリング剤の場合、シリカ被覆金属酸化物微粒子をカップリング剤で処理した後、未反応のカップリング剤が存在すると、重合工程での重合安定性が低下し、シリカ被覆金属酸化物微粒子が凝集することがある。それゆえ、シリカ被覆金属酸化物微粒子をカップリング剤で処理した後、未反応のカップリング剤を除去するために、カップリング剤で処理したシリカ被覆金属酸化物微粒子を洗浄することができる。カップリング剤で処理されたシリカ被覆金属酸化物微粒子を洗浄するには、例えば、適当な溶媒に再分散させ、遠心分離し、上澄み液は捨てて沈降物のみを回収すればよい。この再分散、遠心分離および沈降物のみの回収という操作は、経済的観点からは必ずしも行う必要はないが、この操作を行う場合には、１回だけ行っても複数回行ってもよいが、３回またはそれ以上繰り返すことが好適である。
【００６９】
重合反応は、水性媒体中、シリカ被覆金属酸化物微粒子、好ましくはカップリング剤で処理したシリカ被覆金属酸化物微粒子の存在下で行われる。重合反応をカップリング剤で処理したシリカ被覆金属酸化物微粒子の存在下で行う場合には、重合反応には、シリカ被覆金属酸化物微粒子をカップリング剤で処理して得られた分散体をそのまま用いてもよいし、カップリング剤で処理した後で洗浄したシリカ被覆金属酸化物微粒子を水性媒体に再分散させて得られた分散体を用いてもよい。
【００７０】
重合反応に用いる重合性モノマーは、シリカ被覆金属酸化物微粒子の表面に導入された官能基と反応しうる反応性基を有する重合性モノマーから前記官能基に応じて適宜選択すればよく、特に限定されるものではないが、例えば、ビニル基、（メタ）アクリロイル基、エポキシ基、アミノ基、イソシアネート基、メルカプト基などの官能基と反応しうる反応性基を含有する重合性モノマー、例えば、ビニル基、（メタ）アクリロイル基、エポキシ基、アミノ基、カルボキシル基、水酸基などを含有する重合性モノマーが挙げられる。これらの重合性モノマーは、単独で用いても２種以上を併用してもよい。
【００７１】
ビニル基を含有する重合性モノマーとしては、例えば、塩化ビニル、塩化ビニリデンなどのハロゲン化ビニル類；酢酸ビニルなどのビニルエステル類；スチレン、α−メチルスチレン、ビニルトルエン、クロロスチレンなどのスチレン誘導体；などが挙げられる。これらの重合性モノマーは、単独で用いても２種以上を併用してもよい。これらの重合体モノマーのうち、スチレンなどのスチレン誘導体が好適である。
【００７２】
（メタ）アクリロイル基を含有する重合性モノマーとしては、例えば、（メタ）アクリル酸メチル、（メタ）アクリル酸エチル、（メタ）アクリル酸ブチル、（メタ）アクリル酸２−エチルヘキシル、（メタ）アクリル酸シクロヘキシルなどの（メタ）アクリル酸エステル類などが挙げられる。これらの重合性モノマーは、単独で用いても２種以上を併用してもよい。これらの重合性モノマーのうち、（メタ）アクリル酸メチル、（メタ）アクリル酸ブチル、（メタ）アクリル酸シクロヘキシルなどの（メタ）アクリル酸エステル類が好適である。
【００７３】
アミノ基を含有する重合性モノマーとしては、例えば、（メタ）アクリル酸アミノエチル、（メタ）アクリル酸ジメチルアミノエチル、（メタ）アクリル酸ジメチルアミノプロピルなどの（メタ）アクリル酸エステル類；Ｎ−ビニルジエチルアミン、Ｎ−アセチルビニルアミンなどのビニルアミン類；アリルアミン、α−メチルアリルアミン、Ｎ，Ｎ−ジメチルアリルアミンなどのアリルアミン類；（メタ）アクリルアミド，Ｎ−メチル（メタ）アクリルアミド、Ｎ，Ｎ−ジメチル（メタ）アクリルアミドなどの（メタ）アクリルアミド類；ｐ−アミノスチレンなどのアミノスチレン類；などが挙げられる。これらの重合性モノマーは、単独で用いても２種以上を併用してもよい。これらの重合性モノマーのうち、（メタ）アクリル酸アミノエチル、（メタ）アクリル酸ジメチルアミノエチルなどの（メタ）アクリル酸エステル類が好適である。
【００７４】
エポキシ基を含有する重合性モノマーとしては、例えば、（メタ）アクリル酸グリシジルなどの不飽和カルボン酸エステル類；ビニルグリシジルエーテル、アリルグリシジルエーテルなどの不飽和グリシジルエーテル類；などが挙げられる。これらの重合性モノマーは、単独で用いても２種以上を併用してもよい。これらの重合性モノマーのうち、（メタ）アクリル酸グリシジルなどの不飽和カルボン酸エステル類が好適である。
【００７５】
カルボキシル基を含有する重合性モノマーとしては、例えば、（メタ）アクリル酸、クロトン酸などの不飽和モノカルボン酸；マレイン酸、イタコン酸、シトラコン酸などの不飽和ジカルボン酸；これらの不飽和ジカルボン酸のモノエステル化物；これらの不飽和ジカルボン酸の無水物；などが挙げられる。これらの重合性モノマーは、単独で用いても２種以上を併用してもよい。これらの重合性モノマーのうち、（メタ）アクリル酸などの不飽和モノカルボン酸が好適である。
【００７６】
水酸基を含有する重合性モノマーとしては、例えば、（メタ）アクリル酸２−ヒドロキシエチル、（メタ）アクリル酸２−ヒドロキシプロピル、α−ヒドロキシメチルアクリル酸メチル、α−ヒドロキシメチルアクリル酸エチルなどの（メタ）アクリル酸エステル類；ポリカプロラクトン変性の（メタ）アクリル酸エステル類；ポリオキシエチレン変性やポリオキシプロピレン変性の（メタ）アクリル酸エステル類；などが挙げられる。これらの重合性モノマーは、単独で用いても２種以上を併用してもよい。これらの重合性モノマーのうち、（メタ）アクリル酸２−ヒドロキシエチル、（メタ）アクリル酸２−ヒドロキシプロピルなどの（メタ）アクリル酸エステル類が好適である。
【００７７】
重合性モノマーの使用量は、シリカ被覆金属酸化物微粒子の使用量に応じて適宜調節すればよく、特に限定されるものではないが、例えば、シリカ被覆金属酸化物微粒子１００質量部に対して、好ましくは１質量部以上、２００質量部以下、より好ましくは２質量部以上、１００質量部以下、さらに好ましくは５質量部以上、５０質量部以下である。重合性モノマーの使用量が１質量部未満であると、重合反応が速やかに進行せず、シリカ被覆金属酸化物微粒子の表面をポリマーで効率的に被覆できないことがある。逆に、重合性モノマーの使用量が２００質量部を超えると、シリカ被覆金属酸化物微粒子を含まないポリマー粒子が多く生成することがある。
【００７８】
重合開始剤としては、水溶性のラジカル重合開始剤である限り、特に限定されるものではないが、例えば、過酸化水素、過硫酸カリウム、過硫酸ナトリウム、過硫酸アンモニウム、過リン酸カリウムなどの過酸化物；これらの過酸化物に、アスコルビン酸およびその塩、エリソルビン酸およびその塩、酒石酸およびその塩、クエン酸およびその塩、チオ硫酸ナトリウム、亜硫酸水素ナトリウム、ピロ亜硫酸ナトリウム、ロンガリットＣ（ＮａＨＳＯ２・ＣＨ２Ｏ・Ｈ２Ｏ）、ロンガリットＺ（ＺｎＳＯ２・ＣＨ２Ｏ・Ｈ２Ｏ）、デクロリン（Ｚｎ（ＨＳＯ２・ＣＨ２Ｏ）２）などの還元剤を組み合わせたレドックス系開始剤；ｔ−ブチルヒドロペルオキシド、ｔ−アミルヒドロペルオキシド、ｔ−ヘキシルヒドロペルオキシド、ｐ−メンタンヒドロペルオキシド、クメンヒドロペルオキシドなどのヒドロペルオキシド類；ジ−ｔ−ブチルペルオキシド、ジ−ｔ−アミルペルオキシドなどのジアルキルペルオキシド類；ジベンゾイルペルオキシド、ジオクタノイルペルオキシド、ジデカノイルペルオキシド、ジドデカノイルペルオキシドなどのジアシルペルオキシド類；ｔ−ブチルペルオキシピバレート、ｔ−アミルペルオキシピバレート、ｔ−ブチルペルオキシベンゾエートなどのペルオキシエステル類；２，２’−アゾビス（イソブチロニトリル）、２，２’−アゾビス（２−メチルブチロニトリル）、２，２’−アゾビス（２，４−ジメチルバレロニトリル）、２，２’−アゾビス（４−メトキシ−２，４−ジメチルバレロニトリル）、２，２’−アゾビス（イソ酪酸）ジメチル、４，４’−アゾビス（４−シアノ吉草酸）、２，２’−アゾビス（２−メチルプロピオンアミジン）二塩酸塩、２，２’−アゾビス［Ｎ−（２−カルボキシエチル）−２−メチルプロピオンアミジン］ｎ水和物、２，２’−アゾビス｛２−メチル−Ｎ−［２−（１−ヒドロキシブチル）］プロピオンアミド｝、２，２’−アゾビス｛２−メチル−Ｎ−［１，１−ビス（ヒドロキシメチル）−２−ヒドロキシエチル］プロピオンアミド｝、２，２’−アゾビス（１−イミノ−１−ピロリジノ−２−エチルプロパン）二塩酸塩、２，２’−アゾビス［２−（２−イミダゾリン−２−イル）プロパン］、２，２’−アゾビス［２−（２−イミダゾリン−２−イル）プロパン］二塩酸塩、２，２’−アゾビス［２−（２−イミダゾリン−２−イル）プロパン］二硫酸塩二水和物、２，２’−アゾビス｛２−［１−（２−ヒドロキシエチル）−２−イミダゾリン−２−イル］プロパン｝二塩酸塩、２，２’−アゾビス［２−（５−メチル−２−イミダゾリン−２−イル）プロパン］二塩酸塩、１，１’−アゾビス（シクロヘキサン−１−カルボニトリル）などのアゾ系化合物；などが挙げられる。これらの重合開始剤は、単独で用いても２種以上を併用してもよい。
【００７９】
重合開始剤の使用量は、重合性モノマーの使用量に応じて適宜調節すればよく、特に限定されるものではないが、例えば、重合性モノマーに対して、好ましくは０．００１質量％以上、３質量％以下、より好ましくは０．００５質量％以上、２質量％以下、さらに好ましくは０．０１質量％以上、１質量％以下である。
【００８０】
モノマー成分の重合反応は、水性媒体中で行われる。ここで、「水性媒体」とは、水、または、水と水混和性の有機溶媒との混合溶媒を意味する。水性媒体として、水と水混和性の有機溶媒との混合溶媒を用いると、界面活性剤などの分散安定剤を使用しなくても、原料のシリカ被覆金属酸化物微粒子や生成するポリマー被覆金属酸化物微粒子の単分散状態を充分良好に保持することができる。しかし、有機溶媒がポリマー被覆金属酸化物微粒子水分散体や化粧用紫外線カット剤に混入することが望ましくない場合は、分散安定剤を用いることにより、原料のシリカ被覆金属酸化物微粒子や生成するポリマー被覆金属酸化物微粒子の単分散状態を充分良好に保持することができる。
【００８１】
水性媒体として、水と水混和性の有機溶媒との混合溶媒を用いる場合、水に対する水混和性の有機溶媒の割合は、好ましくは０質量％以上、４０質量％以下、より好ましくは０質量％以上、２０質量％以下である。
【００８２】
水と併用しうる水混和性の有機溶媒としては、例えば、メタノール、エタノール、イソプロピルアルコール、ｎ−プロピルアルコール、アリルアルコールなどのアルコール類；エチレングリコール、プロピレングリコール、ブチレングリコール、ヘキシレングリコール、ペンタンジオール、ヘキサンジオール、ヘプタンジオール、ジプロピレングリコールなどのグリコール類；アセトン、メチルエチルケトン、メチルプロピルケトンなどのケトン類；ギ酸メチル、ギ酸エチル、酢酸メチル、アセト酢酸メチルなどのエステル類；ジエチレングリコールモノメチルエーテル、ジエチレングリコールモノエチルエーテル、ジエチレングリコールジメチルエーテル、エチレングリコールモノメチルエーテル、エチレングリコールモノエチルエーテル、ジプロピレングリコールモノメチルエーテルなどのエーテル類；などが挙げられる。これらの有機溶媒は、単独で用いても２種以上を併用してもよい。これらの有機溶媒のうち、モノマー成分から合成されるポリマーに対して貧溶媒となる有機溶媒、すなわちモノマー成分は溶解するが、モノマー成分から合成されるポリマーは溶解しない有機溶媒が好適である。
【００８３】
重合反応を行う際の反応温度は、特に限定されるものではないが、例えば、好ましくは４０℃以上、９０℃以下、より好ましくは５０℃以上、８０℃以下である。また、反応時間も、シリカ被覆金属酸化物微粒子や重合性モノマーの使用量に応じて適宜調節すればよく、特に限定されることはないが、例えば、好ましくは１時間以上、２４時間以下、より好ましくは３時間以上、１２時間以下である。
【００８４】
重合反応後、シリカ被覆金属酸化物微粒子の表面がポリマーで被覆されてなるポリマー被覆金属酸化物微粒子の水分散体が得られる。得られた水分散体は、そのまま用いてもよいし、例えば、重合反応液を遠心分離にかけて上澄み液と沈降物に分離し、この沈降物を回収して乾燥させることにより、ポリマー被覆金属酸化物微粒子を得て、粉体の形態で用いてもよい。なお、ポリマー被覆金属酸化物微粒子を乾燥させる方法としては、従来公知の乾燥方法から適宜選択すればよく、特に限定されるものではないが、例えば、自然乾燥、加熱乾燥、減圧乾燥、噴霧乾燥などが挙げられる。得られたポリマー被覆金属酸化物微粒子は、粉体のままで用いてもよいし、適当な溶媒に再分散させた分散体の形態で用いてもよい。
【００８５】
ポリマー被覆金属酸化物微粒子を分散媒に再分散させる方法としては、従来公知の分散方法から適宜選択すればよく、特に限定されるものではないが、例えば、攪拌機、ボールミル、サンドミル、超音波ホモジナイザーなどを用いた方法が挙げられる。
【００８６】
また、ポリマー被覆金属酸化物微粒子が分散体の形態であり、前記ポリマー被覆金属酸化物微粒子を異なる分散媒に分散させる場合には、例えば、分散体を濾過、遠心分離、分散媒の蒸発などにより、ポリマー被覆金属酸化物微粒子を分離した後、置換したい分散媒に混合した後、上記のような方法を用いて分散させるか、あるいは、分散体を加熱することにより、分散体を構成する分散媒の一部または全部を蒸発させて留去しながら、置換したい分散媒を混合する、いわゆる加熱溶媒置換法などを採用することができる。
【００８７】
≪化粧料≫
本発明の化粧料は、上記のようにして得られる化粧料用紫外線カット剤を配合することにより得られる。化粧料用紫外線カット剤は、配合する化粧料の剤型に応じて適宜選択された形態で配合されるが、例えば、化粧料がパウダーファンデーションのような粉体剤型の場合は、粉体の形態で配合され、化粧料が口紅、油性ファンデーションのような油性剤型の場合は、粉体、および／または、水以外の分散媒を用いた分散体の形態で配合され、化粧料が乳化ファンデーション、クリーム、ジェルのような乳化型の場合には、粉体、および／または、水を分散媒に用いた水分散体、および／または、水以外の分散媒を用いた分散体の形態で配合される。
【００８８】
化粧料用紫外線カット剤の配合量は、化粧料の全質量に対して、通常１〜８０質量％であり、化粧料の剤型に応じて適宜選択できる。すなわち、パウダーファンデーションのような粉体型では、通常４０〜８０質量％、口紅、油性ファンデーションのような油性剤型では、通常１〜２０質量％、乳化ファンデーション、クリーム、ジェルのような乳化型では、通常１〜４０質量％程度が好ましい。これらの化粧料は、常法により製造され、各々の目的のために提供される。
【００８９】
なお、化粧料用紫外線カット剤の形態にかかわらず、化粧料における固形分としてのポリマー被覆金属酸化物微粒子の配合量は、化粧料の全質量に対して、好ましくは１質量％以上、４０質量％以下、より好ましくは１．５質量％以上、３５質量％以下、さらに好ましくは２質量％以上、３０質量％以下である。ポリマー被覆金属酸化物微粒子の配合量が１質量％未満であると、紫外線遮断能が不充分となり、紫外線を有効に遮断できないことがある。逆に、ポリマー被覆金属酸化物微粒子の配合量が４０質量％を超えると、ポリマー被覆金属酸化物微粒子が凝集して高次構造を形成するので、分散性および貯蔵安定性が低下することがある。
【００９０】
本発明の化粧料、例えば、乳化ファンデーション、クリーム、ジェルのような乳化型の化粧料には、好ましくは、親水性増粘剤または乳化安定剤としてカルボキシビニルポリマーが配合されている。カルボキシビニルポリマーを配合する場合、その配合量は、化粧料の全質量に対して、好ましくは０．０１〜５質量％、より好ましくは０．１〜３質量％である。カルボキシビニルポリマーの配合量が０．０１質量％未満であると、化粧料が充分なゲル状態にならないことがある。逆に、カルボキシビニルポリマーの配合量が５質量％を超えると、化粧料の粘度が必要以上に上昇することがある。
【００９１】
また、本発明の化粧料は、本発明の効果を損なわない範囲で、ソルビタン脂肪酸エステル、ポリグリセリン脂肪酸エステル、ショ糖脂肪酸エステル、ポリオキシエチレンアルキルエーテルなどの界面活性剤、スクワラン、流動パラフィン、パラフィンワックスなどの炭化水素類、パルミチン酸イソプロピル、ステアリン酸ブチルなどの脂肪酸エステル、ジメチコン、シクロメチコンなどのシリコーン油、ミツロウ、オリーブ油、サフラワー油などの油剤、グリセリン、プロピレングリコール、ブチレングリコールなどの多価アルコール、塩化ナトリウム、硫酸マグネシウムなどの安定剤、ビタミンＡ、ビタミンＢ群、ビタミンＣ、ビタミンＥなどのビタミン類、アミノ酸類、グリチルリチン酸塩、グリチルレチン酸塩などの抗炎症剤、パラジメチルアミノ安息香酸などのＰＡＢＡ系、メトキシ桂皮酸オクチルなどの桂皮酸系、オキシベンゾンなどのベンゾフェノン系、その他サリチル酸系などの有機系紫外線吸収剤、香料、色素、顔料、防腐剤、酸化防止剤、収斂剤、細胞賦活剤、美白剤、保湿剤、肌荒れ改善剤、美容成分などの公知成分を適宜配合して、例えば、ファンデーション、口紅、リップクリーム、油性ファンデーション、乳液、クリーム、ジェルなどの化粧料、特に日焼け止めを目的とした化粧料とすることができる。
【００９２】
本発明の化粧料は、上記したような化粧料用紫外線カット剤を配合しているので、高い透明性と優れた紫外線遮断能を有し、肌に対する感触が向上している。
【実施例】
【００９３】
以下、実施例を挙げて本発明をより具体的に説明するが、本発明はもとより下記実施例により制限を受けるものではなく、前・後記の趣旨に適合し得る範囲で適当に変更を加えて実施することも可能であり、それらはいずれも本発明の技術的範囲に含まれる。
【００９４】
下記の製造例で得られたポリマー被覆金属酸化物微粒子の分散体または粉体について、含有される微粒子の形状や数平均粒子径は、以下の方法により判定または測定した。判定および測定に先立って粉末化する必要がある場合には、特に断りがない限り、以下に記載の方法に従って、粉末化した後、得られた粉末を測定試料とした。
【００９５】
＜形状＞
ポリマー被覆金属酸化物微粒子の形状は、微粒子を走査型または透過型電子顕微鏡（倍率：１万倍）で観察することにより判定した。
【００９６】
＜一次粒子径および数平均粒子径＞
金属酸化物微粒子またはポリマー被覆金属酸化物微粒子を走査型または透過型電子顕微鏡（倍率：１万倍）で観察して得られた撮影像に含まれる任意の微粒子１００個の一次粒子径を測定して、下記の数式により算出した。なお、走査型電子顕微鏡で観察する場合、観察に先立って微粒子に貴金属合金の蒸着処理を行うので、蒸着層の厚さの分だけ補正して、数平均粒子径を求めた。
【００９７】
【数１】
2008266283.tif 000002
［式中、ｄｎは数平均粒子径、Ｄｉはｉ番目の微粒子の一次粒子径、ｎは微粒子数を表す］
【００９８】
まず、金属酸化物微粒子の表面をシリカで被覆したシリカ被覆金属酸化物微粒子、特にシリカ被覆酸化チタン微粒子およびシリカ被覆酸化亜鉛微粒子の製造例について説明する。
【００９９】
≪製造例１≫
従来公知の方法、すなわち、硫酸チタニアの加水分解によって得られた含水酸化チタンを苛性アルカリで処理し、塩酸中で加熱熟成することによって得られた、平均粒子径１５ｎｍのルチル形の結晶構造を有する酸化チタン微粒子を含む強塩酸系チタニアゾル（ＴｉＯ２濃度１４０ｇ／Ｌ）を１００ｇ／Ｌに濃度調整し、この強塩酸系チアニアゾルを１０Ｌ（ＴｉＯ２換算で１，０００ｇ）測り取った。この強塩酸系チタニアゾルを室温下で攪拌しながら、これにケイ酸ソーダ水溶液（ＳｉＯ２として２００ｇ／Ｌの濃度に調整済み）を１５０ｍＬ（基材の酸化チタン微粒子に対してＳｉＯ２換算で３質量％）添加し、１５分間熟成した。熟成後のスラリーを濾過、水洗し、基材の酸化チタン微粒子の表面に、第１の層として、該基材に対してＳｉＯ２換算で３質量％の含水シリカ層が形成された酸化チタン微粒子を５０質量％含有する濾過ケーキを得た。この濾過ケーキを乾燥することなく、次の工程に供した。
【０１００】
得られた濾過ケーキ２，０６０ｇにイソプロピルアルコールを５，０００ｇ加えた後、ディスパーで混合攪拌し、スラリー化した。さらに、このスラリーに脱イオン水１，０００ｇとアンモニア水５０ｇとを加え、さらに混合攪拌した（このとき、混合液のｐＨは１０〜１１とした；アンモニアの量はｐＨを調整するために加減した）。
【０１０１】
得られたスラリーを、横型ビーズミル（ウィリー・エ・バッコーフェン社製、ＤＹＮＯ−ＭＩＬＬ  ＥＣＯ−５）に１５０ｍＬ／分で送液し、このスラリーを横型ビーズミル内で攪拌しながら、これに平均重合度が約５のテトラメトキシシランのオリゴマー（三菱化学（株）製、ＭＫＣシリケートＭＳ５１；分子量：５００〜７００、ＳｉＯ２：含有量５２質量％）４２３ｇとイソプロピルアルコール２１２ｇとを混合した液（この混合液中のテトラメトキシシランのオリゴマーの濃度は３４６ｇ／Ｌである）を、６時間かけて徐々に添加して、前記第１の層としての含水シリカ層上に、第２の層として、基材の酸化チタン微粒子に対してＳｉＯ２換算で２２質量％の含水シリカ層を形成した。このときの添加速度は１．７６ｇ／ｍｉｎであった。このようなテトラメトキシシランのオリゴマーの添加を行った後のスラリーは、著しい増粘や白濁化が認められなかった。
【０１０２】
次いで、得られたスラリーを真空加熱式ニーダーに移し、加熱、減圧して、水とイソプロピルアルコールとを留去した。その後、さらに１５０℃まで加熱し、その温度を２時間保持してキュアリングを行った。このようなキュアリングを経て得られた粉体をＪＯミル（（株）セイシン企業製、ＳＫジェット・オー・ミル）で粉砕してシリカ被覆酸化チタン微粒子を得た。このシリカ被覆酸化チタン微粒子のシリカ被覆量は、基材の酸化チタン微粒子に対して、ＳｉＯ２換算で２５質量％であった。得られたシリカ被覆酸化チタン微粒子３５０ｇ、脱イオン水６５０ｇを容器に入れ、高速分散機を用い、３，０００ｒｐｍで５分間分散して、シリカ被覆酸化チタン微粒子水分散液を得た。このシリカ被覆酸化チタン微粒子水分散液は、Ｂ型粘度計で測定したところ、粘度が１０ｍＰａ・ｓ（６ｒｐｍ、液温２５℃）であった。最後に、脱イオン水７５０ｇを添加し、シリカ被覆酸化チタン微粒子水分散液（ＴＳ−１）を得た。このシリカ被覆酸化チタン微粒子水分散液（ＴＳ−１）は、不揮発分２０％、酸化チタン微粒子の一次粒子径１５ｎｍ、シリカ層の厚さ２０ｎｍであった。
【０１０３】
≪製造例２≫
酸化亜鉛微粒子（テイカ（株）製、ＭＺ−５００；平均一次粒子径２５ｎｍ）１，０００ｇを測り取った後、これに水を加えてディスパーにより混合攪拌して、酸化亜鉛微粒子の濃度が１００ｇ／Ｌのスラリーを調製した。得られたスラリーを室温下で攪拌しながら、これにケイ酸ソーダ水溶液（ＳｉＯ２として２００ｇ／Ｌの濃度に調整済み）を１５０ｍＬ（基材の酸化亜鉛微粒子に対しＳｉＯ２として３質量％）添加した。ケイ酸ソーダ水溶液が添加される間、スラリーのｐＨが７〜８に保持されるよう塩酸を添加し、１５分間熟成した。以後、シリカ被覆酸化チタン微粒子の製造例と同様の操作を経由して、シリカ被覆酸化亜鉛微粒子を得た。
【０１０４】
すなわち、上記熟成後のスラリーを濾過、水洗し、基材の酸化亜鉛微粒子の表面に、第１の層として、該基材に対してＳｉＯ２換算で３質量％の含水シリカ層が形成された酸化亜鉛微粒子を５０質量％含有する濾過ケーキを得た。この濾過ケーキを乾燥することなく、２，０６０ｇ計り取り、該濾過ケーキにイソプロピルアルコールを５，０００ｇ加えた後、ディスパーで混合攪拌し、スラリー化した。さらに、このスラリーに脱イオン水１，０００ｇとアンモニア水５０ｇとを加え、さらに混合攪拌して、ｐＨを１０〜１１にした。
【０１０５】
得られたスラリーを、横型ビーズミル（ウィリー・エ・バッコーフェン社製、ＤＹＮＯ−ＭＩＬＬ  ＥＣＯ−５）に１５０ｍＬ／分で送液し、このスラリーを横型ビーズミル内で攪拌しながら、これに平均重合度が約５のテトラメトキシシランのオリゴマー（三菱化学（株）製、ＭＫＣシリケートＭＳ５１；分子量：５００〜７００、ＳｉＯ２含有量：５２質量％）４２３ｇとイソプロピルアルコール２１２ｇとを混合した液を、６時間かけて徐々に添加して、前記第１の層としての含水シリカ層上に、第２の層として、基材の酸化亜鉛微粒子に対してＳｉＯ２換算で２２質量％の含水シリカ層を形成した。このときの添加速度は１．７６ｇ／ｍｉｎであった。このようなテトラメトキシシランのオリゴマーの添加を行った後のスラリーは、著しい増粘や白濁化が認められなかった。
【０１０６】
次いで、得られたスラリーを真空加熱式ニーダーに移し、加熱、減圧して、水とイソプロピルアルコールとを留去した。その後、さらに１５０℃まで加熱し、その温度を２時間保持してキュアリングを行った。このようなキュアリングを経て得られた粉体をＪＯミル（（株）セイシン企業製、ＳＫジェット・オー・ミル）で粉砕してシリカ被覆酸化亜鉛微粒子を得た。このシリカ被覆酸化亜鉛微粒子のシリカ被覆量は、基材の酸化亜鉛微粒子に対して、ＳｉＯ２換算で２５質量％であった。得られたシリカ被覆酸化亜鉛微粒子３５０ｇ、脱イオン水６５０ｇを容器に入れ、高速分散機を用い、３，０００ｒｐｍで５分間分散して、シリカ被覆酸化亜鉛微粒子水分散液を得た。このシリカ被覆酸化亜鉛微粒子水分散液は、Ｂ型粘度計で測定したところ、粘度が３０ｍＰａ・ｓ（６ｒｐｍ、液温２５℃）であった。最後に、脱イオン水７５０ｇを添加し、シリカ被覆酸化亜鉛微粒子水分散液（ＺＳ−１）を得た。このシリカ被覆酸化亜鉛微粒子水分散液（ＺＳ−１）は、不揮発分２０％、酸化亜鉛微粒子の一次粒子径２５ｎｍ、シリカ層の厚さ２０ｎｍであった。
【０１０７】
次に、金属酸化物微粒子の表面を第１層としてシリカで被覆し、かつその外側を第２層としてポリマーで被覆してなるポリマー被覆金属酸化物微粒子の水分散体（化粧料用紫外線カット剤）および粉体の製造例について説明する。
【０１０８】
≪製造例３≫
攪拌機、滴下口、窒素導入管、温度計、還流冷却器を備えた容量２Ｌのガラス製反応器中に、窒素ガスを吹き込みながら、シリカ被覆酸化チタン微粒子水分散体（ＴＳ−１）１，０００部、エマール０（（株）花王製、ラウリル硫酸ナトリウム）の２０％水溶液１０部を添加混合した後、攪拌しながら８０℃まで加熱した。次いで、メタクリル酸メチル２０部、５％過硫酸アンモニウム水溶液１．０部を添加した。攪拌しながら５時間保持し、シリカ被覆酸化チタン微粒子の外側を第２層としてポリマーで被覆してなるポリマー被覆酸化チタン微粒子水分散体（ＰＣ−１）を得た。
【０１０９】
得られたポリマー被覆酸化チタン微粒子水分散体（ＰＣ−１）は、総回収量が１，０３１ｇであった。ポリマー被覆酸化チタン微粒子水分散体（ＰＣ−１）を透過型電子顕微鏡で観察したところ、シリカ被覆酸化チタン微粒子の表面が重合により形成されたポリメタクリル酸メチルで被覆されていることが確認された。
【０１１０】
また、ポリマー被覆酸化チタン微粒子水分散体（ＰＣ−１）に含有される微粒子を遠心分離により分散媒から分離し、得られた微粒子をイソプロピルアルコールで洗浄した後、５０℃で２４時間真空乾燥（１．３３×１０３Ｐａ）することにより、シリカ被覆酸化チタン微粒子の外側を第２層としてポリマーで被覆してなるポリマー被覆酸化チタン微粒子粉体（ＰＣＰ−１）を得た。ポリマー被覆酸化チタン微粒子粉体（ＰＣＰ−１）は、数平均粒子径が８０ｎｍであり、１００℃から５００℃までの昇温条件で熱質量減少を測定したところ、９．７％の質量減少が観察された。
【０１１１】
≪製造例４≫
攪拌機、滴下口、窒素導入管、温度計、還流冷却器を備えた容量２Ｌのガラス製反応器中に、窒素ガスを吹き込みながら、シリカ被覆酸化亜鉛微粒子水分散体（ＺＳ−１）１，０００部、エマルゲン１０９Ｐ（（株）花王製、ポリオキシエチレンラウリルエーテル）の２０％水溶液１５部を添加混合した後、攪拌しながら８０℃まで加熱した。次いで、メタクリル酸ブチル４０部、５％過硫酸アンモニウム水溶液１．５部を添加した。攪拌しながら５時間保持し、シリカ被覆酸化亜鉛微粒子の外側を第２層としてポリマーで被覆してなるポリマー被覆酸化亜鉛微粒子水分散体（ＰＣ−２）を得た。
【０１１２】
得られたポリマー被覆酸化亜鉛微粒子水分散体（ＰＣ−２）は、総回収量が１，０４５ｇであった。ポリマー被覆酸化亜鉛微粒子水分散体（ＰＣ−２）を透過型電子顕微鏡で観察したところ、シリカ被覆酸化チタン微粒子の表面が重合により形成されたポリメタクリル酸ブチルで被覆されていることが確認された。
【０１１３】
また、ポリマー被覆酸化亜鉛微粒子水分散体（ＰＣ−２）に含有される微粒子を遠心分離により分散媒から分離し、得られた微粒子をイソプロピルアルコールで洗浄した後、５０℃で２４時間真空乾燥（１．３３×１０３Ｐａ）することにより、シリカ被覆酸化亜鉛微粒子の外側を第２層としてポリマーで被覆してなるポリマー被覆酸化亜鉛微粒子粉体（ＰＣＰ−２）を得た。ポリマー被覆酸化亜鉛微粒子粉体（ＰＣＰ−２）は、数平均粒子径が１４０ｎｍであり、１００℃から５００℃までの昇温条件で熱質量減少を測定したところ、２０．８％の質量減少が観察された。
【０１１４】
≪製造例５≫
攪拌機、滴下口、窒素導入管、温度計、還流冷却器を備えた容量２Ｌのガラス製反応器中に、窒素ガスを吹き込みながら、シリカ被覆酸化チタン微粒子水分散体（ＴＳ−１）１，０００部、エマール０（（株）花王製、ラウリル硫酸ナトリウム）の２０％水溶液９部およびエマール２０ＣＭ（（株）花王製、ポリオキシエチレンアルキルエーテル硫酸エステルナトリウム塩）の２０％水溶液６部を添加混合した後、攪拌しながら８０℃まで加熱した。次いで、メタクリル酸メチル３０部およびアクリル酸エチル３０部、５％過硫酸カリウム水溶液２部を添加した。攪拌しながら５時間保持し、シリカ被覆酸化チタン微粒子の外側を第２層としてポリマーで被覆してなるポリマー被覆酸化チタン微粒子水分散体（ＰＣ−３）を得た。
【０１１５】
得られたポリマー被覆酸化チタン微粒子水分散体（ＰＣ−３）は、総回収量が１，０６７ｇであった。ポリマー被覆酸化チタン微粒子水分散体（ＰＣ−３）を透過型電子顕微鏡で観察したところ、シリカ被覆酸化チタン微粒子の表面が重合により形成されたメタクリル酸メチル−アクリル酸エチル共重合体で被覆されていることが確認された。
【０１１６】
また、ポリマー被覆酸化チタン微粒子水分散体（ＰＣ−３）に含有される微粒子を遠心分離操作により分散媒から分離し、得られた微粒子をイソプロピルアルコールで洗浄した後、５０℃で２４時間真空乾燥（１．３３×１０３Ｐａ）することにより、シリカ被覆酸化チタン微粒子の外側を第２層としてポリマーで被覆してなるポリマー被覆酸化チタン微粒子粉体（ＰＣＰ−３）を得た。ポリマー被覆酸化チタン微粒子粉体（ＰＣＰ−３）は、数平均粒子径が１００ｎｍであり、１００℃から５００℃までの昇温条件で熱質量減少を測定したところ、２８．９％の質量減少が観察された。
【０１１７】
≪製造例６≫
攪拌機、滴下口、窒素導入管、温度計、還流冷却器を備えた容量２Ｌのガラス製反応器中に、窒素ガスを吹き込みながら、シリカ被覆酸化チタン微粒子水分散体（ＴＳ−１）１，０００部、エマルゲン１０９Ｐ（（株）花王製、ポリオキシエチレンラウリルエーテル）の２０％水溶液５部およびエマール２０ＣＭ（（株）花王製、ポリオキシエチレンアルキルエーテル硫酸エステルナトリウム塩）の２０％水溶液５部を添加混合した後、攪拌しながら８０℃まで加熱した。次いで、攪拌しながら、ＫＢＥ−５０３（信越シリコーン（株）製、γ−メタクリロキシプロピルトリエトキシシラン）１０部を３０分間かけて滴下し、滴下終了後、５０℃で５時間保持した。
【０１１８】
その後、８０℃まで加熱し、メタクリル酸メチル３０部、５％Ｖ−５０（和光純薬工業（株）製、２，２’−アゾビス（２−メチルプロピオンアミジン）二塩酸塩）水溶液２部を添加した。攪拌しながら５時間保持し、シリカ被覆酸化チタン微粒子の外側を第２層としてポリマーで被覆してなるポリマー被覆酸化チタン微粒子水分散体（ＰＣ−４）を得た。
【０１１９】
得られたポリマー被覆酸化チタン微粒子水分散体（ＰＣ−４）は、総回収量が１，０４６ｇであった。ポリマー被覆酸化チタン微粒子水分散体（ＰＣ−４）を透過型電子顕微鏡で観察したところ、シリカ被覆酸化チタン微粒子の表面が重合により形成されたポリメタクリル酸メチルで被覆されていることが確認された。
【０１２０】
また、ポリマー被覆酸化チタン微粒子水分散体（ＰＣ−４）に含有される微粒子を遠心分離により分散媒から分離し、得られた微粒子をイソプロピルアルコールで洗浄した後、５０℃で２４時間真空乾燥（１．３３×１０３Ｐａ）することにより、シリカ被覆酸化チタン微粒子の外側を第２層としてポリマーで被覆してなるポリマー被覆酸化チタン微粒子粉体（ＰＣＰ−４）を得た。ポリマー被覆酸化チタン微粒子粉体（ＰＣＰ−４）は、数平均粒子径が１００ｎｍであり、１００℃から５００℃までの昇温条件で熱質量減少を測定したところ、１８．６％の質量減少が観察された。
【０１２１】
≪製造例７≫
攪拌機、滴下口、窒素導入管、温度計、還流冷却器を備えた容量２Ｌのガラス製反応器中に、窒素ガスを吹き込みながら、シリカ被覆酸化亜鉛微粒子水分散体（ＺＳ−１）１，０００部、エマルゲン０（（株）花王製、ラウリル硫酸ナトリウム）の２０％水溶液１０部およびエマルゲン１０９Ｐ（（株）花王製、ポリオキシエチレンラウリルエーテル）の２０％水溶液５部を添加混合した後、攪拌しながら８０℃まで加熱した。次いで、攪拌しながら、ＫＢＥ−５０２（信越シリコーン（株）製、γ−メタクリロキシプロピルジエトキシシラン）５部を３０分間かけて滴下し、滴下終了後、５０℃で５時間保持した。
【０１２２】
その後、８０℃まで加熱し、メタクリル酸メチル３０部およびアクリル酸ブチル１０部、５％過硫酸アンモニウム水溶液１部を添加した。攪拌しながら５時間保持し、シリカ被覆酸化亜鉛微粒子の外側を第２層としてポリマーで被覆してなるポリマー被覆酸化亜鉛微粒子水分散体（ＰＣ−５）を得た。
【０１２３】
得られたポリマー被覆酸化亜鉛微粒子水分散体（ＰＣ−５）は、総回収量が１，０５５ｇであった。ポリマー被覆酸化亜鉛微粒子水分散体（ＰＣ−５）を透過型電子顕微鏡で観察したところ、シリカ被覆酸化亜鉛微粒子の表面が重合により形成されたメタクリル酸メチル−アクリル酸ブチル共重合体で被覆されていることが確認された。
【０１２４】
また、ポリマー被覆酸化亜鉛微粒子水分散体（ＰＣ−５）に含有される微粒子を遠心分離により分散媒から分離し、得られた微粒子をイソプロピルアルコールで洗浄した後、５０℃で２４時間真空乾燥（１．３３×１０３Ｐａ）することにより、シリカ被覆酸化亜鉛微粒子の外側を第２層としてポリマーで被覆してなるポリマー被覆酸化亜鉛微粒子粉体（ＰＣＰ−５）を得た。ポリマー被覆酸化亜鉛微粒子粉体（ＰＣＰ−５）は、数平均粒子径が１５０ｎｍであり、１００℃から５００℃までの昇温条件で熱質量減少を測定したところ、２１．３％の質量減少が観察された。
【０１２５】
≪製造例８≫
攪拌機、滴下口、窒素導入管、温度計、還流冷却器を備えた容量２Ｌのガラス製反応器中に、窒素ガスを吹き込みながら、シリカ被覆酸化亜鉛微粒子水分散体（ＺＳ−１）１，０００部、エマルゲン１０９Ｐ（（株）花王製、ポリオキシエチレンラウリルエーテル）の２０％水溶液１０部を添加混合した後、攪拌しながら８０℃まで加熱した。次いで、攪拌しながら、Ｐｒｏｓｉｌ  ９２０２（クラリアント社製、オクチルトリエトキシシラン）５部を３０分間かけて滴下し、滴下終了後、５０℃で５時間保持した。
【０１２６】
その後、８０℃まで加熱し、メタクリル酸ブチル３０部およびアクリル酸ブチル３０部、５％過硫酸カリウム水溶液１部を添加した。攪拌しながら５時間保持し、シリカ被覆酸化亜鉛微粒子の外側を第２層としてポリマーで被覆してなるポリマー被覆酸化亜鉛微粒子水分散体（ＰＣ−６）を得た。
【０１２７】
得られたポリマー被覆酸化亜鉛微粒子水分散体（ＰＣ−６）は、総回収量が１，０６６ｇであった。ポリマー被覆酸化亜鉛微粒子水分散体（ＰＣ−６）を透過型電子顕微鏡で観察したところ、シリカ被覆酸化亜鉛微粒子の表面が重合により形成されたメタクリル酸ブチル−アクリル酸ブチル共重合体で被覆されていることが確認された。
【０１２８】
また、ポリマー被覆酸化亜鉛微粒子水分散体（ＰＣ−６）に含有される微粒子を遠心分離により分散媒から分離し、得られた微粒子をイソプロピルアルコールで洗浄した後、５０℃で２４時間真空乾燥（１．３３×１０３Ｐａ）することにより、シリカ被覆酸化亜鉛微粒子の外側を第２層としてポリマーで被覆してなるポリマー被覆酸化亜鉛微粒子粉体（ＰＣＰ−６）を得た。ポリマー被覆酸化亜鉛微粒子粉体（ＰＣＰ−６）は、数平均粒子径が１８０ｎｍであり、１００℃から５００℃までの昇温条件で熱質量減少を測定したところ、３１．１％の質量減少が観察された。
【０１２９】
≪製造例９≫
攪拌機、滴下口、窒素導入管、温度計、還流冷却器を備えた容量２Ｌのガラス製反応器中に、窒素ガスを吹き込みながら、シリカ被覆酸化チタン微粒子水分散体（ＴＳ−１）１，０００部、エマール２０ＣＭ（（株）花王製、ポリオキシエチレンアルキルエーテル硫酸エステルナトリウム塩）の２０％水溶液１５部を添加混合した後、攪拌しながら８０℃まで加熱した。次いで、攪拌しながら、ＫＢＥ−５０３（信越シリコーン（株）製、γ−メタクリロキシプロピルトリエトキシシラン）３部およびＫＢＥ−５０２（信越シリコーン（株）製、γ−メタクリロキシプロピルジエトキシシラン）３部を３０分間かけて滴下し、滴下終了後、５０℃で５時間保持した。
【０１３０】
その後、８０℃まで加熱し、メタクリル酸メチル２０部、メタクリル酸ブチル２０部およびアクリル酸ブチル２０部、５％過硫酸アンモニウム水溶液１．２部を添加した。攪拌しながら５時間保持し、シリカ被覆酸化チタン微粒子の外側を第２層としてポリマーで被覆してなるポリマー被覆酸化チタン微粒子水分散体（ＰＣ−７）を得た。
【０１３１】
得られたポリマー被覆酸化チタン微粒子水分散体（ＰＣ−７）は、総回収量が１，０６０ｇであった。ポリマー被覆酸化チタン微粒子水分散体（ＰＣ−７）を透過型電子顕微鏡で観察したところ、シリカ被覆酸化チタン微粒子の表面が重合により形成されたメタクリル酸メチル−メタクリル酸ブチル−アクリル酸ブチル共重合体で被覆されていることが確認された。
【０１３２】
また、ポリマー被覆酸化チタン微粒子水分散体（ＰＣ−７）に含有される微粒子を遠心分離により分散媒から分離し、得られた微粒子をイソプロピルアルコールで洗浄した後、５０℃で２４時間真空乾燥（１．３３×１０３Ｐａ）することにより、シリカ被覆酸化チタン微粒子の外側を第２層としてポリマーで被覆してなるポリマー被覆酸化チタン微粒子粉体（ＰＣＰ−７）を得た。ポリマー被覆酸化チタン微粒子粉体（ＰＣＰ−７）は、数平均粒子径が１４０ｎｍであり、１００℃から５００℃までの昇温条件で熱質量減少を測定したところ、３２．０％の質量減少が観察された。
【０１３３】
≪製造例１０≫
攪拌機、滴下口、窒素導入管、温度計、還流冷却器を備えた容量２Ｌのガラス製反応器中に、窒素ガスを吹き込みながら、シリカ被覆酸化チタン微粒子水分散体（ＴＳ−１）１，０００部、エマール２０ＣＭ（（株）花王製、ポリオキシエチレンアルキルエーテル硫酸エステルナトリウム塩）の２０％水溶液２０部を添加混合した後、攪拌しながら８０℃まで加熱した。次いで、攪拌しながら、Ｐｒｏｓｉｌ  ９２０２（クラリアント社製、オクチルトリエトキシシラン）８部を３０分間かけて滴下し、滴下終了後、５０℃で５時間保持した。
【０１３４】
その後、８０℃まで加熱し、メタクリル酸メチル４０部、メタクリル酸ブチル４０部およびアクリル酸ブチル２０部、５％過硫酸アンモニウム水溶液２部を添加した。攪拌しながら５時間保持し、シリカ被覆酸化チタン微粒子の外側を第２層としてポリマーで被覆してなるポリマー被覆酸化チタン微粒子水分散体（ＰＣ−８）を得た。
【０１３５】
得られたポリマー被覆酸化チタン微粒子水分散体（ＰＣ−８）は、総回収量が１，１００ｇであった。ポリマー被覆酸化チタン微粒子水分散体（ＰＣ−８）を透過型電子顕微鏡で観察したところ、シリカ被覆酸化チタン微粒子の表面が重合により形成されたメタクリル酸メチル−メタクリル酸ブチル−アクリル酸ブチル共重合体で被覆されていることが確認された。
【０１３６】
また、ポリマー被覆酸化チタン微粒子水分散体（ＰＣ−８）に含有される微粒子を遠心分離により分散媒から分離し、得られた微粒子をイソプロピルアルコールで洗浄した後、５０℃で２４時間真空乾燥（１．３３×１０３Ｐａ）することにより、シリカ被覆酸化チタン微粒子の外側を第２層としてポリマーで被覆してなるポリマー被覆酸化チタン微粒子粉体（ＰＣＰ−８）を得た。ポリマー被覆酸化チタン微粒子粉体（ＰＣＰ−８）は、数平均粒子径が１５０ｎｍであり、１００℃から５００℃までの昇温条件で熱質量減少を測定したところ、５２．５％の質量減少が観察された。
【０１３７】
次に、上記で得られたポリマー被覆金属酸化物微粒子の水分散体（化粧料用紫外線カット剤）を用いた化粧料の製造および評価について説明する。
【０１３８】
≪実施例１〜８および比較例１〜２≫
まず、スクワラン（岩瀬コスファ（株）製、ヒトデルム）４部、ステアリン酸ポリグリセリル−６（日光ケミカルズ（株）製、ＮＩＫＫＯＬ  Ｈｅｘａｇｌｙｎ  １−ＳＶ）０．４部をディスパーで攪拌混合し、配合物Ａを得た。また、精製水１５部、ブチレングリコール（協和発酵工業（株）製、１，３−ＢＧ）５部、メチルパラベン（上野製薬（株）製、メッキンスＭ）０．２部、ポリソルベート６０（（株）花王製、レオドールＴＷ−Ｓ１２０Ｖ；ポリオキシエチレンソルビタンモノステアレート）０．６部をディスパーで攪拌混合し、配合物Ｂを得た。さらに、精製水４０．３部、カルボマー（Ｎｏｖｅｏｎ，Ｉｎｃ．製、Ｃａｒｂｏｐｏｌ  ９４０；カルボキシビニルポリマー）０．３部、キサンタンガム（太陽化学（株）製、ネオソフトＸＺ）０．０５部、グリセリン（（株）花王製、化粧品用濃グリセリン；グリセリン分９８．５％以上）１０部、水酸化ナトリウム０．０９部をディスパーで攪拌混合し、配合物Ｃを得た。
【０１３９】
次いで、配合物Ｂに配合物Ａを加えて乳化させた後、配合物Ｃを加えて攪拌した。最後に、精製水を加えて不揮発分を２０％に調整したポリマー被覆酸化チタン微粒子水分散体（ＰＣ−１）２４部を化粧料用紫外線カット剤として添加し、均一になるまで攪拌することにより、ジェル化粧料（ＢＣ−１）を得た。
【０１４０】
また、化粧料用紫外線カット剤として、ポリマー被覆酸化チタン微粒子水分散体（ＰＣ−１）に代えて、ポリマー被覆酸化亜鉛微粒子水分散体（ＰＣ−２）、（ＰＣ−５）または（ＰＣ−６）、あるいは、ポリマー被覆酸化チタン微粒子水分散体（ＰＣ−３）、（ＰＣ−４）、（ＰＣ−７）または（ＰＣ−８）を用いること以外は、上記と同様にして、それぞれ、ジェル化粧料（ＢＣ−２）〜（ＢＣ−８）を得た。
【０１４１】
さらに、化粧料用紫外線カット剤として、ポリマー被覆酸化チタン微粒子水分散体（ＰＣ−１）に代えて、シリカ被覆酸化チタン微粒子水分散体（ＴＳ−１）またはシリカ被覆酸化亜鉛微粒子水分散体（ＺＳ−１）を用いること以外は、上記と同様にして、それぞれ、比較用ジェル化粧料（ＢＮ−１）〜（ＢＮ−２）を得た。
【０１４２】
≪実施例９〜１６および比較例３〜４≫
まず、酸化チタン微粒子（テイカ（株）製、ＭＴ−１００ＴＶ；平均一次粒子径１５ｎｍ）５．０部、安息香酸（Ｃ１２〜Ｃ１５）アルキル（Ｆｉｎｅｔｅｘ  Ｉｎｃ．製、ＦＩＮＳＯＬＶ  ＴＮ）２０．０部、自己乳化型ステアリン酸グリセリル（日光ケミカルズ（株）製、ＮＩＫＫＯＬ  ＭＧＳ−ＢＳＥＶ）２．５部、ステアリン酸（（株）花王製、精製ステアリン酸４５０Ｖ）２．０部、セタノール（新日本理化（株）製、コノール３０  ＯＣ）１．０部を８０℃で加熱混合し、均一になるまで攪拌し、配合物Ｄを得た。
【０１４３】
次いで、キサンタンガム（太陽化学（株）製、ネオソフトＸＺ）０．２部、ＴＥＡ（トリエタノールアミン）１．０部、ブチレングリコール（協和発酵工業（株）製、１，３−ＢＧ）６．５部、ポリソルベート６５（日光ケミカルズ（株）製、ＮＩＫＫＯＬ  ＴＳ−３０Ｖ）０．５部、脱イオン水３６．３部に、精製水を加えて不揮発分を２０％に調整したポリマー被覆酸化チタン微粒子水分散体（ＰＣ−１）２５部を化粧料用紫外線カット剤として添加し、８０℃で加熱混合し、均一になるまで攪拌した。ここに配合物Ｄを加えて乳化させ、冷却することにより、Ｏ／Ｗクリーム化粧料（ＢＣ−９）を得た。
【０１４４】
また、化粧料用紫外線カット剤として、ポリマー被覆酸化チタン微粒子水分散体（ＰＣ−１）に代えて、ポリマー被覆酸化亜鉛微粒子水分散体（ＰＣ−２）、（ＰＣ−５）または（ＰＣ−６）、あるいは、ポリマー被覆酸化チタン微粒子水分散体（ＰＣ−３）、（ＰＣ−４）、（ＰＣ−７）または（ＰＣ−８）を用いること以外は、上記と同様にして、それぞれ、Ｏ／Ｗクリーム化粧料（ＢＣ−１０）〜（ＢＣ−１６）を得た。
【０１４５】
さらに、化粧料用紫外線カット剤として、ポリマー被覆酸化チタン微粒子水分散体（ＰＣ−１）に代えて、シリカ被覆酸化チタン微粒子水分散体（ＴＳ−１）またはシリカ被覆酸化亜鉛微粒子水分散体（ＺＳ−１）を用いること以外は、上記と同様にして、それぞれ、比較用Ｏ／Ｗクリーム化粧料（ＢＮ−３）〜（ＢＮ−４）を得た。
【０１４６】
≪実施例１７〜２４および比較例５〜６≫
まず、安息香酸（Ｃ１２〜Ｃ１５）アルキル（Ｆｉｎｅｔｅｘ  Ｉｎｃ．製、ＦＩＮＳＯＬＶ  ＴＮ）４９．７部、セスキイソステアリン酸ソルビタン（日本エマルジョン（株）製、ＥＭＡＬＥＸ  ＳＰＩＳ−１５０）２．５部、オレイン酸ポリグリセリル−１０（日光ケミカルズ（株）製、ＮＩＫＫＯＬ  Ｄｅｃａｇｌｙｎ  １−０Ｖ）０．８部、酸化チタン微粒子（テイカ（株）製、ＭＴ−１００Ｚ；平均一次粒子径１５ｎｍ）５．０部を６０℃で加熱混合し、均一になるまで攪拌し、配合物Ｅを得た。
【０１４７】
次いで、脱イオン水２０．０部、ブチレングリコール（協和発酵工業（株）製、１，３−ＢＧ）７．０部に、精製水を加えて不揮発分を２０％に調整したポリマー被覆酸化チタン微粒子水分散体（ＰＣ−１）１５．０部を化粧料用紫外線カット剤として添加し、均一に混合した後、配合物Ｅを加え、６０℃で加熱混合し、均一になるまで攪拌することにより、Ｗ／Ｏリキッドサンスクリーンミルク化粧料（ＢＣ−１７）を得た。
【０１４８】
また、化粧料用紫外線カット剤として、ポリマー被覆酸化チタン微粒子水分散体（ＰＣ−１）に代えて、ポリマー被覆酸化亜鉛微粒子水分散体（ＰＣ−２）、（ＰＣ−５）または（ＰＣ−６）、あるいは、ポリマー被覆酸化チタン微粒子水分散体（ＰＣ−３）、（ＰＣ−４）、（ＰＣ−７）または（ＰＣ−８）を用いること以外は、上記と同様にして、それぞれ、Ｗ／Ｏリキッドサンスクリーンミルク化粧料（ＢＣ−１８）〜（ＢＣ−２４）を得た。
【０１４９】
さらに、化粧料用紫外線カット剤として、ポリマー被覆酸化チタン微粒子水分散体（ＰＣ−１）に代えて、シリカ被覆酸化チタン微粒子水分散体（ＴＳ−１）またはシリカ被覆酸化亜鉛微粒子水分散体（ＺＳ−１）を用いること以外は、上記と同様にして、それぞれ、比較用Ｗ／Ｏリキッドサンスクリーンミルク化粧料（ＢＮ−５）〜（ＢＮ−６）を得た。
【０１５０】
≪実施例２５〜３２および比較例７〜８≫
まず、脱イオン水１５．０部、ブチレングリコール（協和発酵工業（株）製、１，３−ＢＧ）５．０部、メチルパラベン（上野製薬（株）製、メッキンスＭ）０．２部、ポリソルベート６０（（株）花王製、レオドールＴＷ−Ｓ１２０Ｖ；ポリオキシエチレンソルビタン脂肪酸エステル）０．６部を６０℃で均一になるまで攪拌混合し、配合物Ｆを得た。また、メトキシ桂皮酸オクチル（ＤＨＬ社製、ＰＡＲＳＯＬ  ＭＣＸ）４．０部、ステアリン酸ポリグリセリル−６（日光ケミカルズ（株）製、ＮＩＫＫＯＬ  Ｈｅｘａｇｌｙｎ  １−ＳＶ）０．４部を均一になるまで攪拌混合し、配合物Ｇを得た。さらに、脱イオン水４０．３部、カルボマー（Ｎｏｖｅｏｎ，Ｉｎｃ．製、Ｃａｒｂｏｐｏｌ  ９４０；カルボキシビニルポリマー）０．３部、キサンタンガム（太陽化学（株）製、ネオソフトＸＺ）０．０５部、グリセリン（（株）花王製、化粧品用濃グリセリン；グリセリン分９８．５％以上）１０部、水酸化ナトリウム０．０９部を均一になるまで攪拌混合し、配合物Ｈを得た。
【０１５１】
次いで、６０℃に加熱しながら配合物Ｆに配合物Ｇを加え、均一になるまで攪拌した後、配合物Ｈを加えて攪拌した。さらに、精製水を加えて不揮発分を２０％に調整したポリマー被覆酸化チタン微粒子水分散体（ＰＣ−１）２４．０部を化粧料用紫外線カット剤として添加し、攪拌することにより、ジェル化粧料（ＢＣ−２５）を得た。
【０１５２】
また、化粧料用紫外線カット剤として、ポリマー被覆酸化チタン微粒子水分散体（ＰＣ−１）に代えて、ポリマー被覆酸化亜鉛微粒子水分散体（ＰＣ−２）、（ＰＣ−５）または（ＰＣ−６）、あるいは、ポリマー被覆酸化チタン微粒子水分散体（ＰＣ−３）、（ＰＣ−４）、（ＰＣ−７）または（ＰＣ−８）を用いること以外は、上記と同様にして、それぞれ、ジェル化粧料（ＢＣ−２５）〜（ＢＣ−３２）を得た。
【０１５３】
さらに、化粧料用紫外線カット剤として、ポリマー被覆酸化チタン微粒子水分散体（ＰＣ−１）に代えて、シリカ被覆酸化チタン微粒子水分散体（ＴＳ−１）またはシリカ被覆酸化亜鉛微粒子水分散体（ＺＳ−１）を用いること以外は、上記と同様にして、それぞれ、比較用ジェル化粧料（ＢＮ−７）〜（ＢＮ−８）を得た。
【０１５４】
得られた化粧料（ＢＣ−１）〜（ＢＣ−３２）および比較用化粧料（ＢＮ−１）〜（ＢＮ−８）を、以下のような特性について試験し、その性能を評価した。結果を表１〜４に示す。
【０１５５】
＜透明性＞
化粧料を、透明なガラス板に、アプリケーターを用いて、ウェット膜厚が１０μｍになるように塗工し、透明性を下記の基準で視覚的に評価した。
◎：非常に透明感がある；
○：透明感がある；
△：やや透明感がある；
×：全く透明感がない。
【０１５６】
＜貯蔵安定性＞
化粧料を５０℃で３０日間静置後、上記の透明性と同様の試験を行い、透明感を下記の基準で視覚的に評価した。
◎：非常に透明感があり、貯蔵安定性が優れている；
○：透明感があり、貯蔵安定性が良好である；
△：やや透明感があり、貯蔵安定性がやや良好である；
×：全く透明感がなく、貯蔵安定性が不良である。
【０１５７】
＜分散性＞
化粧料を適量スライドグラスに分取し、デジタルマイクロスコープ（キーエンス社製、ＶＨＸ−５００）で観察し、０．００２５ｍｍ２あたりに存在する長径５μｍ以上の粗大粒子の数を計測し、分散性を下記の基準で評価した。
５点：長径５μｍ以上の粗大粒子が観察されない；
４点：長径が５μｍ以上の粗大粒子が１個以上、３個以下である；
３点：長径が５μｍ以上の粗大粒子の数が４個以上、１０個以下である；
２点：長径が５μｍ以上の粗大粒子が１０個より多く観察される；
１点：ほぼ全ての微粒子が凝集している。
【０１５８】
＜肌に対する感触＞
２０〜５０歳の女性３０人に化粧料を肌に塗布してもらい、感触が良いと答えた人数により、肌に対する感触を下記の基準で評価した。
◎：２４人以上；
○：１８人以上、２４人未満；
△：１２人以上、１８人未満；
×：１２人未満。
【０１５９】
【表１】
2008266283.tif 000003
【０１６０】
【表２】
2008266283.tif 000004
【０１６１】
【表３】
2008266283.tif 000005
【０１６２】
【表４】
2008266283.tif 000006
【０１６３】
表１〜４から明らかなように、金属酸化物微粒子の表面を第１層としてシリカで被覆し、かつその外側を第２層としてポリマーで被覆してなるポリマー被覆金属酸化物微粒子の分散体を化粧料用紫外線カット剤として配合した実施例１〜８のジェル化粧料、実施例９〜１６のＯ／Ｗクリーム化粧料、実施例１７〜２４のＷ／Ｏリキッドサンスクリーンミルク化粧料、および、実施例２５〜３２のジェル化粧料は、全般的に、透明性があり、貯蔵安定性、分散性および肌に対する感触が良好である。
【０１６４】
これに対し、金属酸化物微粒子の表面を第１層としてシリカで被覆したが、その外側を第２層としてポリマーで被覆していないシリカ被覆金属酸化物微粒子の分散体を化粧料用紫外線カット剤として配合した比較例１〜２の比較用ジェル化粧料、比較例３〜４の比較用Ｏ／Ｗクリーム化粧料、実施例５〜６の比較用Ｗ／Ｏリキッドサンスクリーンミルク化粧料、および、比較例７〜８の比較用ジェル化粧料は、透明性がなく、貯蔵安定性、分散性および肌に対する感触が良好でない。
【０１６５】
かくして、金属酸化物微粒子の表面を第１層としてシリカで被覆し、かつその外側を第２層としてポリマーで被覆してなるポリマー被覆金属酸化物微粒子の分散体および／または粉体を化粧料用紫外線カット剤として用いれば、高い透明性と優れた紫外線遮断能を維持しながら、分散性および貯蔵安定性に優れると共に、化粧料に配合した場合に、肌に対する感触が著しく向上した化粧料を与えることができる。
【産業上の利用可能性】
【０１６６】
本発明の化粧料用紫外線カット剤は、高い透明性と優れた紫外線遮断能を維持しながら、分散性および貯蔵安定性に優れると共に、化粧料に配合した場合に、肌に対する感触が著しく向上した化粧料を与えることができる。それゆえ、本発明の化粧料用紫外線カット剤は、化粧料や化粧基剤の分野において多大の貢献をなすものである。